(57)【要約】【課題】電子レンジのマイクロ波を利用し、芯を残さずに飯米を短時間で十分にα化することができ、食味のよい米飯をつくることができる電子レンジ用炊飯容器を提供する。【解決手段】電子レンジ用炊飯容器１０Ａは、飯米収容部１５を有する容器本体１１と、飯米収容部１５を気密に密閉する中蓋１３と、容器本体１１の頂部開口１２を塞ぐ上蓋１４とから形成されている。炊飯容器１０Ａでは、容器本体１１と中蓋１３と上蓋１４とが電子レンジのマイクロ波によって発熱しつつ遠赤外線を放射する粉体とシリコーン樹脂との混合物を成型することから作られ、中蓋１３がその中央部に配置されて混合物を成型することから作られた逃がし弁３６を有し、上蓋１４がそれを貫通する２つの通気孔５０を有する。【選択図】図２
2016007254.tif 000002
【特許請求の範囲】
【請求項１】
所定容積の飯米収容部を有する容器本体と、前記飯米収容部を気密に密閉する中蓋と、前記中蓋の上方から前記容器本体の頂部開口を塞ぐ上蓋とを備え、前記飯米収容部に飯米と水とを収容し、電子レンジで加熱することで前記飯米を炊飯する電子レンジ用炊飯容器において、
前記容器本体と前記中蓋と前記上蓋とが、前記電子レンジのマイクロ波によって発熱しつつ遠赤外線を放射する粉体とシリコーン樹脂との混合物を成型することから作られ、前記上蓋が、それを貫通する少なくとも１つの貫通孔を有し、前記中蓋が、前記飯米収容部の内圧を調節する内圧調節機構を有し、前記内圧調節機構が、前記容器本体にマイクロ波を照射中に前記飯米収容部で発生した水蒸気によって該飯米収容部の内圧が所定の圧力に増圧したときにその水蒸気を放出するとともに、前記容器本体へのマイクロ波の照射終了後に前記飯米収容部の温度が低下して該飯米収容部の内圧が所定の圧力に減圧したときに該飯米収容部に空気を流入させることを特徴とする電子レンジ用炊飯容器。
【請求項２】
前記内圧調節機構が、前記中蓋の中央部に配置されて前記混合物を成型することから作られた逃がし弁であり、前記逃がし弁が、前記飯米収容部で発生した水蒸気によって該飯米収容部の内圧が所定の圧力に増圧したときにその水蒸気を上蓋と中蓋との間のスペースに放出するとともに、前記飯米収容部の温度が低下して該飯米収容部の内圧が所定の圧力に減圧したときに前記スペースから該飯米収容部へ空気を流入させ、前記上蓋の通気孔が、前記スペースに流出した水蒸気を前記上蓋の外側へ放出するとともに、前記飯米収容部に空気が流入するときに前記スペースに外気を流入させる請求項１に記載の電子レンジ用炊飯容器。
【請求項３】
前記逃がし弁が、その中心から周縁に向かって延びていて該逃がし弁を切断する切込みと、前記切込みによって画成された可動部とを有し、前記逃がし弁では、前記可動部が前記スペースに向かって捲れることで、前記逃がし弁が開放されて前記飯米収容部の水蒸気が該スペースに放出され、前記可動部が前記飯米収容部に向かって捲れることで、前記逃がし弁が開放されて前記飯米収容部に空気が流入する請求項２に記載の電子レンジ用炊飯容器。
【請求項４】
前記逃がし弁が、前記中蓋と一体に作られている請求項２または請求項３に記載の電子レンジ用炊飯容器。
【請求項５】
前記逃がし弁が、前記中蓋と別体に作られ、前記中蓋の中央部に形成された開口に着脱可能かつ交換可能に取り付けられる請求項２または請求項３に記載の電子レンジ用炊飯容器。
【請求項６】
前記中蓋が、その周縁部から前記逃がし弁に向かって下り勾配に傾斜するスロープ部を有する請求項２ないし請求項５いずれかに記載の電子レンジ用炊飯容器。
【請求項７】
前記内圧調節機構が、２〜４ｍｍの直径を有して前記中蓋を貫通する少なくとも１つの空気出入孔であり、前記空気出入孔が、前記飯米収容部で発生した水蒸気によって該飯米収容部の内圧が所定の圧力に増圧したときにその水蒸気を上蓋と中蓋との間のスペースに放出するとともに、前記飯米収容部の温度が低下して該飯米収容部の内圧が所定の圧力に減圧したときに前記スペースから該飯米収容部へ空気を流入させ、前記上蓋の通気孔が、前記スペースに放出された水蒸気を前記上蓋の外側へ流出させるとともに、前記飯米収容部に空気が流入するときに前記スペースに外気を流入させる請求項１に記載の電子レンジ用炊飯容器。
【請求項８】
前記空気出入孔が、前記中蓋の中心部に位置して該中蓋の中心からの離間距離が等しく、かつ、該中蓋の周り方向へ等間隔離間して並ぶ第１〜第４空気出入孔から形成されている請求項７に記載の電子レンジ用炊飯容器。
【請求項９】
前記容器本体が、前記頂部開口を囲繞して該容器本体の径方向外方へ張り出す嵌入凸部を有し、前記中蓋が、該中蓋の径方向外方へ凹み、前記嵌入凸部を嵌脱可能に嵌入させる嵌入凹部を有する請求項１ないし請求項８いずれかに記載の電子レンジ用炊飯容器。
【請求項１０】
前記容器本体が、所定面積の底壁と、前記底壁の周縁から上方へ延びる周壁とを有し、前記底壁の外面には、旋回するにつれて該底壁の中心から遠ざかるように延びるスパイラル状の凸部が形成されている請求項１ないし請求項９いずれかに記載の電子レンジ用炊飯容器。
【請求項１１】
前記電子レンジ用炊飯容器では、前記凸部が前記底壁の中央部から周縁部に向かってひとつながりに形成され、前記底壁の径方向へ並ぶ前記凸部の各離間寸法が略同一である請求項１０に記載の電子レンジ用炊飯容器。
【請求項１２】
前記凸部が、前記底壁の外面から下方へ延びる両側面と、前記両側面の間に延びる底面とを有し、前記両側面が、前記底壁の外面に対して略直交している請求項１０または請求項１１に記載の電子レンジ用炊飯容器。
【請求項１３】
前記底壁の径方向へ並ぶ前記凸部の離間寸法が、２〜５ｍｍの範囲、前記凸部の側面の前記底壁の外面から下方への延出寸法が、３〜６ｍｍの範囲にあり、前記凸部の底面の前記底壁の径方向への延出寸法が、３〜７ｍｍの範囲にある請求項１２に記載の電子レンジ用炊飯容器。
【請求項１４】
前記粉体が、堆積鉱物を微粉砕した鉱物粉体を所定の温度で加熱処理することから作られている請求項１ないし請求項１３いずれかに記載の電子レンジ用炊飯容器。
【請求項１５】
前記鉱物粉体の加熱処理の温度が、２００〜３００℃の範囲にある請求項１４に記載の電子レンジ用炊飯容器。
【請求項１６】
前記シリコーン樹脂を１００重量％としたときの前記粉体の混合割合が、２０〜４０重量％の範囲にある請求項１ないし請求項１５に記載の電子レンジ用炊飯容器。
【請求項１７】
前記鉱物粉体が、二酸化ケイ素と酸化アルミニウムと酸化第二鉄とを主成分とし、前記鉱物粉体を１００重量％としたときの前記二酸化ケイ素の割合が、５０〜６０重量％の範囲、前記鉱物粉体を１００重量％としたときの前記酸化アルミニウムの割合が、２０〜２５重量％の範囲にあり、前記鉱物粉体を１００重量％としたときの前記酸化第二鉄の割合が、１０〜１５重量％の範囲にある請求項１４ないし請求項１６いずれか記載の電子レンジ用炊飯容器。
【請求項１８】
前記二酸化ケイ素の誘電率が、３．５〜４．３Ｆ／ｍの範囲、前記酸化アルミニウムの誘電率が、９．０〜１０．０Ｆ／ｍの範囲にあり、前記酸化第二鉄の誘電率が、１．４〜１．８Ｆ／ｍの範囲にある請求項１７に記載の電子レンジ用炊飯容器。
【請求項１９】
前記鉱物粉体の平均粒径が、０．５〜２２０μｍの範囲にある請求項１４ないし請求項１８いずれかに記載の電子レンジ用炊飯容器。
【発明の詳細な説明】
【技術分野】
【０００１】
本発明は、容器本体の飯米収容部に飯米と水とを収容し、電子レンジで加熱することで飯米を炊飯する電子レンジ用炊飯容器に関する。
【背景技術】
【０００２】
吸水性を有する多孔質の陶器から作られて飯米と水を収容する容器本体と、吸水性を有する多孔質の陶器から作られて容器本体の開口部を覆蓋する蓋部材とを備え、蓋部材の内面に向かって凸となる円錐台形状の底側凸部が容器本体の底面の中央部に形成され、容器本体の底面に向かって凸となる円錐台形状の蓋側凸部が蓋部材の内面の中央部に形成された電子レンジ用炊飯容器が開示されている（特許文献１参照）。
【０００３】
この電子レンジ用炊飯容器は、容器本体の底面の中央部に底側凸部を形成したことにより、電子レンジで容器本体内の水を加熱したときに、沸騰水の対流が起こり、容器本体内の飯米が沸騰水の対流によって攪拌されて全ての飯米が十分にα化される。また、蓋部材の内面の中央部に蓋側凸部を形成したことにより、容器内の水が蒸発した後の蒸らし工程において、蓋部材の内面に向けて上昇する水蒸気が蓋側凸部で分流されて水蒸気の対流が促進され、容器本体内の高温状態が長時間維持されて炊飯後の米飯が十分に蒸らされる。
【先行技術文献】
【特許文献】
【０００４】
【特許文献１】特開２０１２−２１７６０８号公報
【発明の概要】
【発明が解決しようとする課題】
【０００５】
特許文献１に開示の電子レンジ用炊飯容器は、容器本体や蓋部材が多孔質の陶器から作られているが、電子レンジ用炊飯容器として、電子レンジのマイクロ波を効率よく透過するシリコーン樹脂を成型加工することで作られた各種形状のシリコンスチーマーが利用されている。それらシリコンスチーマーは、電子レンジのマイクロ波を容易に透過させることから、その食品収容部に収容された食品を短時間に加熱することができる。しかし、シリコンスチーマーは、それに飯米と水とを収容して電子レンジにかけたときに、沸騰した水が上蓋から噴きこぼれてしまい、飯米を十分にα化することはできず、飯米の炊飯には適さない。
【０００６】
本発明の目的は、電子レンジのマイクロ波を利用し、芯を残さずにすべての飯米を短時間で十分にα化することができ、食味のよい米飯をつくることができる電子レンジ用炊飯容器を提供することにある。
【課題を解決するための手段】
【０００７】
前記課題を解決するための本発明の前提は、所定容積の飯米収容部を有する容器本体と、飯米収容部を気密に密閉する中蓋と、中蓋の上方から容器本体の頂部開口を塞ぐ上蓋とを備え、飯米収容部に飯米と水とを収容し、電子レンジで加熱することで飯米を炊飯する電子レンジ用炊飯容器である。
【０００８】
前記前提における本発明の特徴は、容器本体と中蓋と上蓋とが電子レンジのマイクロ波によって発熱しつつ遠赤外線を放射する粉体とシリコーン樹脂との混合物を成型することから作られ、上蓋がそれを貫通する少なくとも１つの貫通孔を有し、中蓋が飯米収容部の内圧を調節する内圧調節機構を有し、内圧調節機構が、容器本体にマイクロ波を照射中に飯米収容部で発生した水蒸気によって飯米収容部の内圧が所定の圧力に増圧したときにその水蒸気を放出するとともに、容器本体へのマイクロ波の照射終了後に飯米収容部の温度が低下して飯米収容部の内圧が所定の圧力に減圧したときに飯米収容部に空気を流入させることにある。
【０００９】
本発明の一例としては、圧力調節機構が、中蓋の中央部に配置されて混合物を成型することから作られた逃がし弁であり、逃がし弁が、飯米収容部で発生した水蒸気によって飯米収容部の内圧が所定の圧力に増圧したときにその水蒸気を上蓋と中蓋との間のスペースに放出するとともに、飯米収容部の温度が低下して飯米収容部の内圧が所定の圧力に減圧したときにスペースから飯米収容部へ空気を流入させ、上蓋の通気孔が、スペースに流出した水蒸気を上蓋の外側へ放出するとともに、飯米収容部に空気が流入するときにスペースに外気を流入させる。
【００１０】
本発明の他の一例としては、逃がし弁が、その中心から周縁に向かって延びていて逃がし弁を切断する切込みと、切込みによって画成された可動部とを有し、逃がし弁では、可動部がスペースに向かって捲れることで、逃がし弁が開放されて飯米収容部の水蒸気がスペースに放出され、可動部が飯米収容部に向かって捲れることで、逃がし弁が開放されて飯米収容部に空気が流入する。
【００１１】
本発明の他の一例としては、逃がし弁が中蓋と一体に作られている。
【００１２】
本発明の他の一例としては、逃がし弁が中蓋と別体に作られて中蓋の中央部に形成された開口に着脱可能かつ交換可能に取り付けられる。
【００１３】
本発明の他の一例としては、中蓋がその周縁部から逃がし弁に向かって下り勾配に傾斜するスロープ部を有する。
【００１４】
本発明の他の一例としては、圧力調節機構が２〜４ｍｍの直径を有して中蓋を貫通する少なくとも１つの空気出入孔であり、空気出入孔が、飯米収容部で発生した水蒸気によって飯米収容部の内圧が所定の圧力に増圧したときにその水蒸気を上蓋と中蓋との間のスペースに放出するとともに、飯米収容部の温度が低下して飯米収容部の内圧が所定の圧力に減圧したときにスペースから飯米収容部へ空気を流入させ、上蓋の通気孔が、スペースに放出された水蒸気を上蓋の外側へ流出させるとともに、飯米収容部に空気が流入するときにスペースに外気を流入させる。
【００１５】
本発明の他の一例としては、空気出入孔が、中蓋の中心部に位置して中蓋の中心からの離間距離が等しく、かつ、中蓋の周り方向へ等間隔離間して並ぶ第１〜第４空気出入孔から形成されている。
【００１６】
本発明の他の一例としては、容器本体が、頂部開口を囲繞して容器本体の径方向外方へ張り出す嵌入凸部を有し、中蓋が、中蓋の径方向外方へ凹み、嵌入凸部を嵌脱可能に嵌入させる嵌入凹部を有する。
【００１７】
本発明の他の一例としては、容器本体が、所定面積の底壁と、底壁の周縁から上方へ延びる周壁とを有し、底壁の外面には、旋回するにつれて底壁の中心から遠ざかるように延びるスパイラル状の凸部が形成されている。
【００１８】
本発明の他の一例として、電子レンジ用炊飯容器では、凸部が底壁の中央部から周縁部に向かってひとつながりに形成され、底壁の径方向へ並ぶ凸部の各離間寸法が略同一である。
【００１９】
本発明の他の一例としては、凸部が、底壁の外面から下方へ延びる両側面と、両側面の間に延びる底面とを有し、両側面が、底壁の外面に対して略直交している。
【００２０】
本発明の他の一例としては、底壁の径方向へ並ぶ凸部の離間寸法が２〜５ｍｍの範囲、凸部の側面の底壁の外面から下方への延出寸法が３〜６ｍｍの範囲にあり、凸部の底面の底壁の径方向への延出寸法が３〜７ｍｍの範囲にある。
【００２１】
本発明の他の一例としては、粉体が堆積鉱物を微粉砕した鉱物粉体を所定の温度で加熱処理することから作られている。
【００２２】
本発明の他の一例としては、鉱物粉体の加熱処理の温度が２００〜３００℃の範囲にある。
【００２３】
本発明の他の一例としては、シリコーン樹脂を１００重量％としたときの粉体の混合割合が２０〜４０重量％の範囲にある。
【００２４】
本発明の他の一例としては、鉱物粉体が二酸化ケイ素と酸化アルミニウムと酸化第二鉄とを主成分とし、鉱物粉体を１００重量％としたときの二酸化ケイ素の割合が５０〜６０重量％の範囲、鉱物粉体を１００重量％としたときの酸化アルミニウムの割合が２０〜２５重量％の範囲にあり、鉱物粉体を１００重量％としたときの酸化第二鉄の割合が１０〜１５重量％の範囲にある。
【００２５】
本発明の他の一例としては、二酸化ケイ素の誘電率が３．５〜４．３Ｆ／ｍの範囲、酸化アルミニウムの誘電率が９．０〜１０．０Ｆ／ｍの範囲にあり、酸化第二鉄の誘電率が１．４〜１．８Ｆ／ｍの範囲にある。
【００２６】
本発明の他の一例としては、鉱物粉体の平均粒径が０．５〜２２０μｍの範囲にある。
【発明の効果】
【００２７】
本発明にかかる電子レンジ用炊飯容器によれば、電子レンジのマイクロ波を利用した飯米の炊飯中に、沸騰した水の水蒸気によって飯米収容部の内圧が所定の圧力に上昇し、大気圧以上の圧力を加えて調理する圧力釜と同一の状態で飯米を炊飯することができるから、すべての飯米を短時間で十分にα化することができ、飯米を短時間で炊飯することができる。なお、飯米収容部の内圧が必要以上の圧力に増圧したときに、水蒸気が圧力調節機構によって放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、容器本体や中蓋、上蓋が電子レンジのマイクロ波によって発熱しつつ遠赤外線を放射する粉体とシリコーン樹脂との混合物を成型することから作られ、飯米の炊飯中に容器内の水が飯米に吸収されて略蒸発した後、電子レンジのマイクロ波によって発熱した粉体から遠赤外線が飯米に向かって放射され、容器本体や中蓋、上蓋を透過した電子レンジのマイクロ波とともに粉体から放射される遠赤外線によって飯米全体が満遍なく加熱されるから、飯米の芯まで熱が通り、すべての飯米を短時間で十分にα化することができ、芯を残さずに飯米を一定の圧力下に短時間で炊飯することができる。
【００２８】
内圧調節機構が中蓋の中央部に配置されて混合物を成型することから作られた逃がし弁であり、逃がし弁が飯米収容部で発生した水蒸気を上蓋と中蓋との間のスペースに放出するとともにスペースから飯米収容部へ空気を流入させ、上蓋の通気孔がスペースに流出した水蒸気を上蓋の外側へ放出するとともにスペースに外気を流入させる電子レンジ用炊飯容器は、電子レンジのマイクロ波を利用した飯米の炊飯中に、沸騰した水の水蒸気によって飯米収容部の内圧が所定の圧力に上昇し、大気圧以上の圧力を加えて調理する圧力釜と同一の状態で飯米を炊飯することができるから、すべての飯米を短時間で十分にα化することができ、飯米を短時間で炊飯することができる。電子レンジ用炊飯容器は、飯米収容部の内圧が必要以上の圧力に増圧したときに、水蒸気が逃がし弁を通って上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、水蒸気の飯米収容部からの放出にともなって水蒸気に溶け込んだ飯米の旨味成分がスペースに流れ出し、旨味成分が中蓋の上面に付着するが、飯米収容部の温度が低下して飯米収容部の内圧が所定の圧力に減圧したときに、旨味成分が空気とともに逃がし弁を通って中蓋から飯米収容部へ流れ込むから、スペースに流れ出した旨味成分を炊飯後の米飯に付着させることができ、食味のよい米飯を作ることができる。
【００２９】
逃がし弁の切込みによって画成された可動部がスペースに向かって捲れることで、逃がし弁が開放されて飯米収容部の水蒸気がスペースに放出され、可動部が飯米収容部に向かって捲れることで、逃がし弁が開放されて飯米収容部に空気が流入する電子レンジ用炊飯容器は、電子レンジのマイクロ波と粉体から放射される遠赤外線とを利用した飯米の炊飯中に、沸騰した水の水蒸気によって飯米収容部の内圧が必要以上の圧力に増圧したときに、その水蒸気が可動部の捲れによって開放された逃がし弁を通り、上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、水蒸気が飯米収容部からスペースへ放出された後、飯米収容部の温度が低下して飯米収容部の内圧が所定の圧力に減圧したときに、旨味成分が可動部の捲れによって開放された逃がし弁を通って中蓋から飯米収容部へ流れ込むから、スペースに流れ出した旨味成分を炊飯後の米飯に付着させることができ、食味のよい米飯を作ることができる。
【００３０】
逃がし弁が中蓋と一体に作られている電子レンジ用炊飯容器は、逃がし弁の弁機能を利用し、飯米収容部の内圧が必要以上の圧力に増圧したときに、水蒸気が逃がし弁を通って上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、逃がし弁の弁機能を利用し、旨味成分が逃がし弁を通って中蓋から飯米収容部へ流れ込むから、スペースに流れ出した旨味成分を炊飯後の米飯に付着させることができ、食味のよい米飯を作ることができる。
【００３１】
逃がし弁が中蓋と別体に作られ、その逃がし弁が中蓋の中央部に形成された開口に着脱可能かつ交換可能に取り付けられる電子レンジ用炊飯容器は、逃がし弁における水蒸気の放出や空気の流入の繰り返しによって逃がし弁が次第に劣化し、逃がし弁の弁機能が低下するが、逃がし弁が中蓋に対して着脱可能かつ交換可能であるから、劣化した逃がし弁を新しいそれに交換することができる。電子レンジ用炊飯容器は、劣化した逃がし弁を交換することができるから、弁機能の低下による容器の飯米の炊飯機能の低下を防ぐことができ、大気圧以上の圧力を加えて調理する圧力釜と同一の状態で飯米を炊飯することですべての飯米を短時間で十分にα化することができるとともに、飯米を短時間で炊飯することができる。また、飯米収容部の内圧が必要以上の圧力に増圧したときに、水蒸気が逃がし弁を通って上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、逃がし弁の弁機能を利用し、旨味成分が逃がし弁を通って中蓋から飯米収容部へ流れ込むから、スペースに流れ出した旨味成分を炊飯後の米飯に付着させることができ、食味のよい米飯を作ることができる。
【００３２】
中蓋がその周縁部から逃がし弁に向かって下り勾配に傾斜するスロープ部を有する電子レンジ用炊飯容器は、水蒸気の飯米収容部からの放出にともなって水蒸気に溶け込んだ飯米の旨味成分がスペースに流れ出し、旨味成分が中蓋の上面に付着するが、飯米収容部の温度が低下して飯米収容部の内圧が所定の圧力に減圧したときに、旨味成分が下り勾配のスロープ部から逃がし弁に向かって容易に流れ込み、その旨味成分が逃がし弁を通って中蓋から飯米収容部へ流れ込むから、スペースに流れ出した旨味成分を炊飯後の米飯に付着させることができ、食味のよい米飯を作ることができる。
【００３３】
内圧調節機構が２〜４ｍｍの直径を有して中蓋を貫通する少なくとも１つの空気出入孔であり、空気出入孔が飯米収容部で発生した水蒸気を上蓋と中蓋との間のスペースに放出するとともにスペースから飯米収容部へ空気を流入させ、上蓋の通気孔がスペースに流出した水蒸気を上蓋の外側へ放出するとともにスペースに外気を流入させる電子レンジ用炊飯容器は、電子レンジのマイクロ波を利用した飯米の炊飯中に、沸騰した水の水蒸気によって飯米収容部の内圧が所定の圧力に上昇し、大気圧以上の圧力を加えて調理する圧力釜と同一の状態で飯米を炊飯することができるから、すべての飯米を短時間で十分にα化することができ、飯米を短時間で炊飯することができる。電子レンジ用炊飯容器は、飯米収容部の内圧が必要以上の圧力に増圧したときに、水蒸気が空気出入孔を通って上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、水蒸気の飯米収容部からの放出にともなって水蒸気に溶け込んだ飯米の旨味成分がスペースに流れ出し、旨味成分が中蓋の上面に付着するが、飯米収容部の温度が低下して飯米収容部の内圧が所定の圧力に減圧したときに、旨味成分が空気とともに空気出入孔を通って中蓋から飯米収容部へ流れ込むから、スペースに流れ出した旨味成分を炊飯後の米飯に付着させることができ、食味のよい米飯を作ることができる。
【００３４】
空気出入孔が中蓋の中心部に位置して中蓋の中心からの離間距離が等しく、かつ、中蓋の周り方向へ等間隔離間して並ぶ第１〜第４空気出入孔から形成された電子レンジ用炊飯容器は、飯米収容部の内圧が必要以上の圧力に増圧したときに、水蒸気が第１〜第４空気出入孔を通って上蓋と中蓋との間のスペースに放出されるとともに上蓋の通気孔を通って外気に放出されるから、飯米の炊飯中における飯米収容部の内圧を下げることができ、飯米に必要以上の圧力が加わることなく飯米が炊飯され、飯米の必要以上のα化を防ぐことができ、炊飯された米飯の食味の低下を防ぐことができる。電子レンジ用炊飯容器は、水蒸気の飯米収容部からの放出にともなって水蒸気に溶け込んだ飯米の旨味成分がスペースに流れ出し、旨味成分が中蓋の上面に付着するが、飯米収容部の温度が低下して飯米収容部の内圧が所定の圧力に減圧したときに、旨味成分が空気とともに第１〜第４空気出入孔を通って中蓋から飯米収容部へ流れ込むから、スペースに流れ出した旨味成分を炊飯後の米飯に付着させることができ、食味のよい米飯を作ることができる。電子レンジ用炊飯容器は、第１〜第４空気出入孔の中蓋の中心からの離間距離が等しく、かつ、第１〜第４空気出入孔が中蓋の周り方向へ等間隔離間して並んでいるから、第１〜第４空気出入孔から水蒸気が放出されたときに、飯米収容部全域の内圧を等しく下げることができ、内圧が偏って下がることによる飯米収容部の飯米のα化の偏りを防ぐことができる。電子レンジ用炊飯容器は、旨味成分が第１〜第４空気出入孔を通って飯米収容部全域に満遍なく流入するから、旨味成分を飯米収容部の米飯全てに満遍なく付着させることができる。
【００３５】
容器本体が頂部開口を囲繞して容器本体の径方向外方へ張り出す嵌入凸部を有し、中蓋がその径方向外方へ凹んでいて嵌入凸部を嵌脱可能に嵌入させる嵌入凹部を有する電子レンジ用炊飯容器は、嵌入凹部に嵌入凸部が嵌入することで嵌入凹部と嵌入凸部とが密着し、中蓋によって飯米収容部を気密に密閉することができるから、電子レンジのマイクロ波を利用した飯米の炊飯中に、沸騰した水の水蒸気が容器本体の頂部周縁から放出されることはなく、水蒸気によって上昇した飯米収容部の内圧を所定の圧力に保持することができ、飯米収容部が大気圧以上の圧力を加えて調理する圧力釜と同一の状態になり、すべての飯米を短時間で十分にα化することができ、飯米を短時間で炊飯することができる。
【００３６】
容器本体が所定面積の底壁と底壁の周縁から上方へ延びる周壁とを有し、旋回するにつれて中心から遠ざかるように延びるスパイラル状の凸部が底壁の外面に形成されている電子レンジ用炊飯容器は、電子レンジのマイクロ波が容器本体の底壁に照射されたときに、底壁の外面に交差する凸部の縁にエッジランナウェイが生じ、そのエッジランナウェイを凸部の縁に沿って底壁全域に発生させることができる。電子レンジ用炊飯容器は、底壁全域に発生したエッジランナウェイを利用するとともに底壁に照射されたマイクロ波により、容器本体の底壁全域に分布する粉体の全てが電子レンジのマイクロ波によって略均一に発熱し、底壁全域の粉体から遠赤外線を放射させることができる。電子レンジ用炊飯容器は、飯米の炊飯中に容器内の水が飯米に吸収されて略蒸発した後、底壁全域から遠赤外線が飯米に向かって放射されるとともに、電子レンジのマイクロ波によって発熱した容器本体や中蓋、上蓋に分布する粉体から遠赤外線が飯米に向かって放射されるから、電子レンジのマイクロ波とともに粉体から放射される遠赤外線によって飯米全体が満遍なく加熱され、飯米の芯まで熱が通り、すべての飯米を短時間で十分にα化することができ、芯を残さずに飯米を一定の圧力下に短時間で炊飯することができる。
【００３７】
凸部が底壁の中央部から周縁部に向かってひとつながりに形成され、底壁の径方向へ並ぶ凸部の各離間寸法が略同一である電子レンジ用炊飯容器は、凸部の離間寸法が異なる場合と比較し、電子レンジのマイクロ波が容器本体の底壁に照射されたときに、底壁においてエッジランナウェイが偏って発生することはなく、底壁全域に満遍なくエッジランナウェイを発生させることができる。電子レンジ用炊飯容器は、底壁全域に満遍なく発生したエッジランナウェイを利用するとともに底壁に照射されたマイクロ波により、容器本体の底壁全域に分布する粉体の全てが電子レンジのマイクロ波によって略均一に発熱し、底壁全域の粉体から遠赤外線を放射させることができる。電子レンジ用炊飯容器は、飯米の炊飯中に容器内の水が飯米に吸収されて略蒸発した後、底壁全域から遠赤外線が飯米に向かって放射されるとともに、電子レンジのマイクロ波によって発熱した容器本体や中蓋、上蓋に分布する粉体から遠赤外線が飯米に向かって放射されるから、電子レンジのマイクロ波とともに粉体から放射される遠赤外線によって飯米全体が満遍なく加熱され、飯米の芯まで熱が通り、すべての飯米を短時間で十分にα化することができ、芯を残さずに飯米を一定の圧力下に短時間で炊飯することができる。
【００３８】
凸部の両側面が底壁の外面に対して略直交している電子レンジ用炊飯容器は、凸部の両側面が底壁の外面に対して略直交することで、電子レンジのマイクロ波が容器本体の底壁に照射されたときに、底壁の外面に直交する凸部の両側面の縁にエッジランナウェイが確実に生じ、そのエッジランナウェイを凸部の両側面に縁に沿って底壁全域に発生させることができる。電子レンジ用炊飯容器は、底壁全域に満遍なく発生したエッジランナウェイを利用するとともに底壁に照射されたマイクロ波により、容器本体の底壁全域に分布する粉体の全てが電子レンジのマイクロ波によって略均一に発熱し、底壁全域の粉体から遠赤外線を放射させることができる。
【００３９】
底壁の径方向へ並ぶ凸部の離間寸法が２〜５ｍｍの範囲、凸部の側面の底壁の外面から下方への延出寸法が３〜６ｍｍの範囲、凸部の底面の底壁の径方向への延出寸法が３〜７ｍｍの範囲にある電子レンジ用炊飯容器は、底壁の径方向へ並ぶ凸部の離間寸法が前記範囲にあるとともに、凸部の底面の底壁の径方向への延出寸法が前記範囲にあるから、容器本体の底壁の外面にスパイラル状の凸部を密に形成することができ、密集させた状態で底壁全域にエッジランナウェイを発生させることができる。また、凸部の側面の底壁の外面から下方への延出寸法が前記範囲にあるから、底壁の外面に対して凸部の各側面を略直交させることができ、延出寸法が前記範囲よりも小さい場合と比較し、底壁の外面に交差する凸部の側面の縁にエッジランナウェイを確実に発生させることができる。電子レンジ用炊飯容器は、底壁全域に満遍なく発生したエッジランナウェイを利用するとともに底壁に照射されたマイクロ波により、容器本体の底壁全域に分布する粉体の全てが電子レンジのマイクロ波によって略均一に発熱し、底壁全域の粉体から遠赤外線を放射させることができる。
【００４０】
粉体が堆積鉱物を微粉砕した鉱物粉体を所定の温度で加熱処理することから作られている電子レンジ用炊飯容器は、粉体が所定の温度で事前に加熱処理されており、粉体がその加熱処理温度までの耐熱性を有するから、電子レンジのマイクロ波によって粉体の温度が加熱処理温度近傍まで上昇したとしても、粉体の物性が変化することはなく、粉体の物性が変化することによる粉体の遠赤外線放射機能の低下を防ぐことができ、粉体から放射される遠赤外線を利用して芯を残さずに飯米を短時間で炊飯することができる。
【００４１】
鉱物粉体の加熱処理の温度が２００〜３００℃の範囲にある電子レンジ用炊飯容器は、鉱物粉体を２００〜３００℃で加熱処理することにより、鉱物粉体に２００〜３００℃までの耐熱性を付与することができる。電子レンジ用炊飯容器は、電子レンジのマイクロ波によって鉱物粉体の温度が２００〜３００℃近傍まで上昇したとしても、鉱物粉体の物性が変化することはなく、鉱物粉体の物性が変化することによる鉱物粉体の遠赤外線放射機能の低下を防ぐことができ、鉱物粉体から遠赤外線を確実に放射させることができるとともに、粉体から放射される遠赤外線を利用して芯を残さずに飯米を短時間で炊飯することができる。
【００４２】
シリコーン樹脂を１００重量％としたときの粉体の混合割合が２０〜４０重量％の範囲にある電子レンジ用炊飯容器は、容器が前記混合割合の粉体を含有することで、容器を使用した電子レンジによる飯米の炊飯中に、粉体から十分な量の遠赤外線が飯米に放射されるから、容器を透過した電子レンジのマイクロ波とともに遠赤外線によって飯米全体が満遍なく加熱され、飯米の芯まで熱が通り、すべての飯米を短時間で十分にα化することができ、芯を残さずに飯米を一定の圧力下に短時間で炊飯することができる。
【００４３】
鉱物粉体が二酸化ケイ素と酸化アルミニウムと酸化第二鉄とを主成分とし、鉱物粉体を１００重量％としたときの二酸化ケイ素の割合が５０〜６０重量％の範囲、鉱物粉体を１００重量％としたときの酸化アルミニウムの割合が２０〜２５重量％の範囲、鉱物粉体を１００重量％としたときの酸化第二鉄の割合が１０〜１５重量％の範囲にある電子レンジ用炊飯容器は、鉱物粉体に含まれる前記割合の二酸化ケイ素や酸化アルミニウム、酸化第二鉄が電子レンジのマイクロ波によってその温度が上昇することで、それら物質毎に波長の異なる遠赤外線を放射するから、容器を使用した電子レンジによる飯米の炊飯中に、二酸化ケイ素や酸化アルミニウム、酸化第二鉄から放射された遠赤外線が飯米に放射され、容器を透過した電子レンジのマイクロ波とともに遠赤外線によって飯米全体が満遍なく加熱され、飯米の芯まで熱が通り、すべての飯米を短時間で十分にα化することができ、芯を残さずに飯米を一定の圧力下に短時間で炊飯することができる。
【００４４】
二酸化ケイ素の誘電率が３．５〜４．３Ｆ／ｍの範囲、酸化アルミニウムの誘電率が９．０〜１０．０Ｆ／ｍの範囲、酸化第二鉄の誘電率が１．４〜１．８Ｆ／ｍの範囲にある電子レンジ用炊飯容器は、誘電率の高い酸化アルミニウムが電子レンジのマイクロ波を多く吸収することで高温に発熱し、鉱物粉体の温度を確実に上昇させることができ、それによってそれら物質から波長の異なる遠赤外線が放射されるから、容器を透過した電子レンジのマイクロ波とともに遠赤外線によって飯米全体が満遍なく加熱され、飯米の芯まで熱が通り、すべての飯米を短時間で十分にα化することができ、芯を残さずに飯米を一定の圧力下に短時間で炊飯することができる。電子レンジ用炊飯容器は、誘電率が低い二酸化ケイ素や酸化第二鉄は電子レンジのマイクロ波の吸収が少なく、マイクロ波がそれら物質を透過して飯米に照射されるから、遠赤外線のみならず、マイクロ波の一部によっても飯米が加熱され、電子レンジ本来の加熱機能を利用して飯米を加熱することもできる。
【００４５】
鉱物粉体の平均粒径が０．５〜２２０μｍの範囲にある電子レンジ用炊飯容器は、粉体から多くの遠赤外線を放射させるには粉体の平均粒径が大きい程よく、逆に、シリコーン樹脂と粉体との混合物の成型は粉体の平均粒径が小さい程よいが、粉体の平均粒径を前記範囲にすることで、遠赤外線の放射効率の向上と成型の容易性とを両立させることができ、遠赤外線を効率よく放射させることができるとともに、飯米を炊飯可能な形状に容易に成型することができる。
【図面の簡単な説明】
【００４６】
【図１】一例として示す電子レンジ用炊飯容器の斜視図。
【図２】容器本体、上蓋、中蓋を分離して示すそれらの斜視図。
【図３】図１の炊飯容器の容器本体の底面図。
【図４】図２に示す中蓋のＡ−Ａ線矢視断面図。
【図５】図３に示す容器本体の底壁のＢ−Ｂ線端面図。
【図６】図５の端面図の部分拡大図。
【図７】逃がし弁の斜視図。
【図８】炊飯容器に対するマイクロ波の吸収、反射、透過の一例を示す模式図。
【図９】炊飯容器に対するマイクロ波の吸収、反射、透過の他の一例を示す模式図。
【図１０】鉱物粉体の特性図。
【図１１】図１の電子レンジ用炊飯容器における飯米の炊飯状態の一例を説明する図。
【図１２】図１１から続く飯米の炊飯状態を説明する図。
【図１３】図１２から続く飯米の炊飯状態を説明する図。
【図１４】図１３から続く飯米の炊飯状態を説明する図。
【図１５】図１４から続く飯米の炊飯状態を説明する図。
【図１６】電子レンジ用炊飯容器において炊飯が完了した状態を示す図。
【図１７】他の一例として示す電子レンジ用炊飯容器の容器本体，中蓋、上蓋を分離して示すそれらの斜視図。
【図１８】図１７のＣ−Ｃ線矢視断面図。
【図１９】図１７の電子レンジ用炊飯容器における飯米の炊飯状態の一例を説明する図。
【図２０】図１９から続く飯米５１の炊飯状態を説明する図。
【図２１】図２０から続く飯米５１の炊飯状態を説明する図。
【図２２】図２１から続く飯米５１の炊飯状態を説明する図。
【図２３】電子レンジ用炊飯容器において炊飯が完了した状態を示す図。
【図２４】他の一例として示す電子レンジ用炊飯容器の斜視図。
【図２５】図２４の炊飯容器の容器本体，中蓋、上蓋を分離して示すそれらの斜視図
【図２６】図２４の炊飯容器の容器本体の底面図。
【図２７】図２４のＤ−Ｄ線矢視断面図。
【図２８】他の一例として示す電子レンジ用炊飯容器の断面図。
【図２９】図２８の炊飯容器の上面図。
【図３０】図２８の炊飯容器の容器本体１１の底面図。
【図３１】図２８の炊飯容器の容器本体の断面図。
【図３２】図２８の炊飯容器の中蓋の上面図。
【図３３】図２８の炊飯容器の中蓋の断面図。
【図３４】図２８の炊飯容器の上蓋の上面図。
【図３５】図２８の炊飯容器の上蓋の断面図。
【発明を実施するための形態】
【００４７】
一例として示す電子レンジ用炊飯容器１０Ａの斜視図である図１等の添付の図面を参照し、本発明に係る電子レンジ用炊飯容器の詳細を説明すると、以下のとおりである。なお、図２は、容器本体１１、中蓋１３、上蓋１４を分離して示すそれらの斜視図であり、図３は、図１の炊飯容器１０Ａの容器本体１１の底面図である。図４は、図２に示す中蓋１３のＡ−Ａ線矢視断面図であり、図５は、図３に示す容器本体１１の底壁１６のＢ−Ｂ線端面図である。図６は、図５の端面図の部分拡大図であり、図７は、逃がし弁３６の斜視図である。図１は、容器本体１１の飯米収容部１５が中蓋１３によって密閉され、本体１１の頂部開口１２が上蓋１４によって塞がれている。図２では、上下方向を矢印Ｘで示し、径方向を矢印Ｙで示す。
【００４８】
電子レンジ用炊飯容器１０Ａは、飯米５１および水５２（図１１参照）を収容可能な所定容積の容器本体１１と、本体１１の頂部開口１２を気密に密閉する中蓋１３と、中蓋１３の上方から本体１１の頂部開口１２を塞ぐ上蓋１４とから形成されている。炊飯容器１０Ａは、容器本体１１の飯米収容部１５に収容された飯米５１を電子レンジ（図示せず）で炊飯するために使用される。なお、炊飯容器１０Ａ（炊飯容器１０Ｂ，１０Ｃ，１０Ｄを含む）は、電子レンジの庫内に収容可能であって庫内のテーブル（回転式またはフラット式）に載置可能であれば、その形状について特に限定はない。
【００４９】
容器本体１１は、所定厚みおよび所定面積を有する円形の底壁１６と、底壁１６の周縁から上方へ延びる周壁１７とを有する。周壁１７は、底壁１６の周縁から容器本体１１の中間部１８に向かって上方へ延びる第１周壁１９と、本体１１の頂部２０に位置して第１周壁１９の周縁から径方向外方と径方向内方とへ延びる円環状の頂部フランジ２１と、本体１１の頂部２０に位置して頂部フランジ２１の外周縁から上方へ延びる第２周壁２２とから形成されている。容器本体１１には、底壁１６と第１周壁１９とに囲繞された所定容積の飯米収容部１５が作られている。容器本体１１は、その第１周壁１９が底壁１６に向かって先細りであり、釜型に成形されている。なお、容器本体１１の形状を図示のそれに限定するものではなく、ボール容器型、桶型、タライ型、盆型のいずれであってもよい。
【００５０】
第１周壁１９は、底壁１６を囲繞して容器本体１１の底部２３と中間部１８との間に延びている。第１周壁１９の上下方向の高さ寸法Ｌ１は、７０〜９０ｍｍの範囲にある。なお、第1周壁１９の好ましい高さ寸法Ｌ１は、８５ｍｍである。第１周壁１９の周縁から径方向内方へ延びる頂部フランジ２１の嵌合面２４には、径方向外方へ凹む円環状の嵌合凹部２５が形成されている。なお、頂部フランジ２１の嵌合面２４に径方向外方へ凸となる円環状の嵌合凸部が形成されていてもよい。第２周壁２２は、フランジ２１を囲繞して容器本体１１の頂部２０に延びている。第２周壁２２の上部には、互いに対向して径方向外方へ延びる２つの持ち手２６が作られている。なお、底壁１６（後記する凸部２７を除く）や第１周壁１９、第２周壁２２は、それらの厚み寸法が略同一である。
【００５１】
容器本体１１（底壁１６（凸部２７を除く）、第１周壁１９、第２周壁２２）の厚み寸法は、４〜６ｍｍの範囲の範囲にある。なお、容器本体１１の好ましい厚み寸法は、４〜４．５ｍｍの範囲である。容器本体１１では、底壁１６（凸部２７を含む）および周壁１７（第１周壁１９、頂部フランジ２１、第２周壁２２、持ち手２６）が一体成型され、それらがひと繋がりになっている。厚み寸法が４ｍｍ未満では、容器本体１１の保形性が低く、本体１１を手で持ったときに本体１１が型くずれを容易に起こし、取り扱いが難しいが、本体１１の厚み寸法が前記範囲にあり、本体１１（底壁１６、第１周壁１９、フランジ２１、第２周壁２２、持ち手２６）の保形性が高く、それを手で持ったときに型くずれを起こし難く、取り扱いが容易である。
【００５２】
底壁１６の外面には、旋回するにつれて中心から遠ざかるように延びるスパイラル状（渦巻き状）の凸部２７が形成されている。凸部２７は、底壁１６の外面から下方へ向かって延出し、底壁１６の中央部２８と周縁部２９との間に延びており、底壁１６の略全域に形成されている。凸部２７は、図３に示すように、底壁１６の中央部２８から周縁部２９に向かってひと繋がりになり、中央部２８と周縁部２９との間で分断されることなく、底壁１６の外面に一連に作られている。なお、炊飯容器１０Ａ（炊飯容器１０Ｂ，１０Ｃ，１０Ｄを含む）では、底壁１６の外面に凸部２７が作られていなくてもよい。
【００５３】
凸部２７は、図５に示すように、底壁１６の外面から下方へ延びる両側面３０と、両側面３０の間に延びる底面３１とを有する。凸部２７の各側面３０は、底壁１６の外面に対して略直交している。したがって、底壁１６の外面と各側面３０とのなす角度が略直角（略９０°）である。容器本体１１の底壁１６の外面全域にスパイラル状の凸部２７を形成することによって、電子レンジのマイクロ波が底壁１６に照射された場合、底壁１６の外面と交差（略直交）する各側面３０の縁３２（エッジ）にマイクロ波が集中するエッジランナウェイが発生する。
【００５４】
底壁１６の径方向へ並ぶ凸部２７の離間寸法Ｌ２は、２〜５ｍｍの範囲にある。なお、底壁１６の径方向へ隣接する凸部２７の各離間寸法Ｌ２は同一である。離間寸法Ｌ２が２ｍｍ未満では、凸部２７の離間寸法Ｌ２を２ｍｍ未満にした状態でスパイラル状の一連（ひと繋がり）の凸部２７を一体成型することが困難であることの他、凸部２７の各側面３０どうしが近付き過ぎることで、隣接する各側面３０の縁３２毎にエッジランナウェイを発生させることができない。離間寸法Ｌ２が５ｍｍを超過すると、底壁１６の外面に凸部２７を密に形成することができず、凸部２７が粗となり、底壁１６に十分なエッジランナウェイを発生させることができない。
【００５５】
凸部２７の側面３０の底壁１６の外面から下方への延出寸法Ｌ３は、３〜６ｍｍの範囲にある。なお、底壁１６の径方向へ隣接する凸部２７の各延出寸法Ｌ３は同一である。延出寸法Ｌ３が３ｍｍ未満では、延出寸法Ｌ３が３ｍｍ未満の凸部２７を一体成型することが困難であることの他、底壁１６の外面に対して凸部２７の各側面３０を略直交させることができず、底壁１６に十分なエッジランナウェイを発生させることができない。凸部２７の底面３１の底壁１６の径方向への延出寸法Ｌ４は、３〜７ｍｍの範囲にある。なお、底壁１６の径方向へ隣接する凸部２７の底面３１の各延出寸法Ｌ４は同一である。延出寸法Ｌ４が７ｍｍを超過すると、底壁１６の外面に凸部２７を密に形成することができず、凸部２７が粗となり、底壁１６に十分なエッジランナウェイを発生させることができない。
【００５６】
中蓋１３は、容器本体１１の頂部フランジ２１に囲繞された頂部開口１２を塞ぐことが可能な面積を有する円形の天壁３３と、天壁３３の周縁部から径方向外方へ延びる円環状の当接フランジ３４と、天壁３３の中央部（中蓋１３の中央部）に形成された円形の開口３５と、天壁３３の中央部に配置された逃がし弁３６（内圧調節機構）とを有する。天壁３３は、その周縁部から逃がし弁３６（開口３５）に向かって本体１１の底壁１６の側へ下り勾配に傾斜するスロープ部３７と、その周縁部から下方へ延びる嵌合面３８とを有する。スロープ部３７は、その厚み寸法が天壁３３の周縁部から逃がし弁３６（開口３５）に向かって次第に減少している。天壁３３の嵌合面３８には、径方向外方へ凸となる円環状の嵌合凸部３９が形成されている。
【００５７】
当接フランジ３４には、径方向へ延びる一対の摘み４０が作られている。中蓋１３では、天壁３３、当接フランジ３４、嵌合凸部３９、摘み４０が一体成型され、それらがひと繋がりになっている。なお、頂部フランジ２１の嵌合面２４に嵌合凸部が形成される場合、天壁３３の嵌合面３９に径方向外方へ凹む円環状の嵌合凹部が形成される。開口３５には、径方向内方へ凸となる円環状の嵌合凸部４１が形成されている。
【００５８】
逃がし弁３６は、所定の厚み寸法を有する円盤状に成形されている。逃がし弁３６の周縁部４２には、径方向内方へ凹む円環状の嵌合凹部４３が形成されている。逃がし弁３６に形成された嵌合凹部４３と開口３５に形成された嵌合凸部４１とを嵌合させることで、逃がし弁３６が開口３５に着脱可能かつ交換可能に取り付けられる。繰り返しの使用によって逃がし弁３６が劣化した場合、嵌合凹部４３と嵌合凸部４１との嵌合を解除し、開口３５から逃がし弁３６を取り外した後、新しい逃がし弁３６の嵌合凹部４３に嵌合凸部４１を勘合させ、その逃がし弁３６を開口３５に取り付ける。
【００５９】
逃がし弁３６の中央部４４には、弁３５の中心から周縁部４２に向かって直状に延びていて弁３５を切断する第１〜第４切り込み４５ａ〜４５ｄと、それら切り込み４５ａ〜４５ｄによって画成された第１〜第４可動部４６ａ〜４６ｄとが作られている。第１〜第４切り込み４５ａ〜４５ｄは、互いに略直交しており、それらのなす角度が略９０°である。第１〜第４可動部４６ａ〜４６ｄが上方へ捲れる（上方へ湾曲する）ことで、逃がし弁３６が開放され、上方へ捲れた第１〜第４可動部４６ａ〜４６ｄが下方へ旋回し、直状に戻ることで、逃がし弁３６が閉鎖される。また、第１〜第４可動部４６ａ〜４６ｄが下方へ捲れる（下方へ湾曲する）ことで、逃がし弁３６が開放され、下方へ捲れた第１〜第４可動部４６ａ〜４６ｄが上方へ旋回し、直状に戻ることで、逃がし弁３６が閉鎖される。
【００６０】
なお、切り込みの数に特に限定はなく、逃がし弁３６では、その中心から周縁部４２に向かって直状に延びる第１〜第５切り込みが形成され、第１〜第５切り込みによって画成された第１〜第５可動部が作られていてもよく、その中心から周縁部４２に向かって直状に延びる第１〜第６切り込みが形成され、第１〜第６切り込みによって画成された第１〜第６可動部が作られていてもよい。
【００６１】
上蓋１４は、中蓋１３の上方に位置して容器本体１１の頂部開口１２全域を塞ぐことが可能な面積を有する円形の上蓋天壁４７と、上蓋天壁４７の周縁から下方へ延びる円環状の周壁４８とを有する。上蓋天壁４７の中央には、上蓋１４を持つときに使用する円形の摘み４９が作られている。上蓋天壁４７の摘み４９の両側には、天壁４７（上蓋１４）を貫通する２つの通気孔５０が作られている。上蓋天壁４７や周壁４８は、それらの厚み寸法が略同一であり、容器本体１１（底壁１６（凸部２７を除く）、第１周壁１９、第２周壁２２）の厚み寸法と略同一である。上蓋１４（上蓋天壁４７、周壁４８）の厚み寸法は、４〜６ｍｍの範囲にある。なお、上蓋１４の好ましい厚み寸法は、４〜４．５ｍｍの範囲である。上蓋１４では、上蓋天壁４７、周壁４８、摘み５０が一体成型され、それらがひと繋がりになっている。上蓋１４は、その厚み寸法が前記範囲にあり、上蓋１４（上蓋天壁４７、周壁４８）の保形性が高く、それを手で持ったときに型くずれを起こし難く、取り扱いが容易である。
【００６２】
中蓋１３の摘み４０を摘持して中蓋１３を容器本体１１の頂部フランジ２１の上に載せた後、中蓋１３を本体１１の底壁１６に向かって押圧すると、嵌合凸部３９と嵌合凹部２５とが嵌合するとともに、中蓋１３の当接フランジ３４が本体１１の頂部フランジ２１に密着し、中蓋１３が本体１１の周壁１７に着脱可能に取り付けられ、中蓋１３によって飯米収容部１５が気密に密閉される。次に、上蓋天壁４７の摘み５０を摘持して上蓋１４を容器本体１１の頂部フランジ２１に載せると、上蓋１４の周壁４８が本体の頂部フランジ２１に当接し、上蓋１４によって本体１１の頂部開口１２（中蓋１３を含む）が塞がれる。逆に、上蓋天壁４７の摘み５０を摘持して上蓋１４を上方へ持ち上げると、上蓋１４が容器本体１１から上方へ離間して本体１１の頂部開口１２が開放され、中蓋１３の摘み４０を摘持して中蓋１３を上方へ強く引き上げると、嵌合凸部３９と嵌合凹部２５との嵌合が解除され、中蓋１３が本体１１から取り外され、中蓋１３が本体１１から上方へ離間して飯米収容部１５が開放される。
【００６３】
中蓋１３を容器本体１１から取り外した後、逃がし弁３６を開口３５に対して上方または下方へ押圧すると、嵌合凸部４１と嵌合凹部４３との嵌合が解除され、逃がし弁３６が中蓋１３から取り外される。逃がし弁３６が取り外された中蓋１３に再び弁３６を取り付けるには、逃がし弁３６を開口３５に位置させた状態で逃がし弁３６を下方へ強く押圧する。開口３５において逃がし弁３６を下方へ押圧すると、嵌合凸部４１と嵌合凹部４３とが嵌合し、中蓋１３の開口３５に再び逃がし弁３６が取り付けられる。
【００６４】
図８は、炊飯容器１０Ａ（炊飯容器１０Ｂ，１０Ｃ，１０Ｄを含む）に対するマイクロ波の吸収、反射、透過の一例を示す模式図であり、図９は、炊飯容器１０Ａ（炊飯容器１０Ｂ，１０Ｃ，１０Ｄを含む）に対するマイクロ波の吸収、反射、透過の他の一例を示す模式図である。図１０は、鉱物粉体の特性図である。図８は、大きい誘電率を有する酸化アルミニウムにおけるマイクロ波の吸収、反射、透過を示し、図９は、小さい誘電率を有する二酸化ケイ素や酸化第二鉄におけるマイクロ波の吸収、反射、透過を示す。図８，９では、炊飯容器１０Ａの容器本体１１を部分的に示す。図１０では、縦軸に鉱物粉体の温度（℃）が表され、横軸に鉱物粉体の電子レンジによる加熱時間（分）が表されている。
【００６５】
電子レンジ用炊飯容器１０Ａ（炊飯容器１０Ｂ，１０Ｃ，１０Ｄを含む）の容器本体１１や中蓋１３、上蓋１４、逃がし弁３６は、シリコーン樹脂と遠赤外線を放射可能な粉体とを材料とし、シリコーン樹脂に粉体を均一に混合した樹脂混合物（混合物）を所定の形状に成型加工することから作られている。成型加工の一例としては、容器本体１１や中蓋１３、上蓋１４、逃がし弁３６の外面形状をかたどった雌金型と本体１１や中蓋１３、上蓋１４、逃がし弁３６の内面形状をかたどった雄金型とを有するプレス機械を使用し、雌金型に樹脂混合物を充填した後、雄金型と雌金型とで樹脂混合物を所定の圧力および所定の温度で挟み込み（プレス）、樹脂混合物を塑性変形させることで作ることができる。なお、容器本体１１や中蓋１３、上蓋１４、逃がし弁３６は、所定の弾性を有し、それらが弾性変形することで、嵌合凸部３９，４１と嵌合凹部２５，４３とを嵌合させることができるとともに、嵌合凸部３９，４１と嵌合凹部２５，４３との嵌合を解除することができる。
【００６６】
粉体には、鉱物粉体が使用されている。鉱物粉体は、加熱すると遠赤外線を放出する堆積鉱物を微粉砕した後、加熱処理を施すことによって作られている。鉱物粉体は、二酸化ケイ素（シリカ：ＳｉＯ２）と酸化アルミニウム（アルミナ：ＡＩ２Ｏ３）と酸化第二鉄（Ｆｅ２Ｏ３）とを主成分とし、その他の成分として、酸化カルシウム（ＣａＯ）、酸化マグネシウム（ＭｇＯ）、酸化ナトリウム（Ｎａ２Ｏ）、酸化カリウム（Ｋ２Ｏ）を含有する。鉱物粉体は、電子レンジのマイクロ波を吸収して自己発熱し、遠赤外線を放射する。
【００６７】
なお、粉体には、前記鉱物粉体の他に、セラミック粉体を使用することもできる。セラミック粉体は、二酸化ジルコニウム（ジルコミア）、二酸化ケイ素（シリカ）、酸化アルミニウム（アルミナ）、ケイ酸塩鉱物（コージェライト）、アルミノケイ酸塩鉱物（ムライト）、酸化マグネシウム（マグネシア）、二酸化チタン（チタニア）から選択された少なくとも１種類以上のセラミックを微粉砕して作ることができる。それらの材質から作られたセラミック粉体は、電子レンジのマイクロ波を吸収して自己発熱し、遠赤外線を放射する。
【００６８】
鉱物粉体は、異なる振動波長域を有する二酸化ケイ素や酸化アルミニウム、酸化第二鉄、酸化カルシウム、酸化マグネシウム、酸化ナトリウム、酸化カリウムを含有し、それらがそれぞれ波長の異なる赤外線を放射する。鉱物粉体が単一の成分のみから作られている場合、放射波長はその成分の固有振動による波長のみとなり、放射効率が低くなるが、この鉱物粉体は、それぞれ波長の異なる赤外線を放射する各種複数の成分を含有するから、単一の成分のみから作られた場合と比較し、高い赤外線放射効率を有する。
【００６９】
鉱物粉体を１００重量％としたときの二酸化ケイ素（ＳｉＯ２）の割合は、５０重量％以上であって６０重量％以下の範囲、鉱物粉体を１００重量％としたときの酸化アルミニウム（ＡＩ２Ｏ３）の割合は、２０重量％以上であって２５重量％以下の範囲にあり、鉱物粉体を１００重量％としたときの酸化第二鉄（Ｆｅ２Ｏ３）の割合は、１０重量％以上であって１５重量％以下の範囲にある。なお、鉱物粉体を１００重量％としたときの二酸化ケイ素の好ましい割合は５６．４０重量％、酸化アルミニウムアルミナの好ましい割合は２１．２０重量％、酸化第二鉄の好ましい割合は１２．６０重量％である。
【００７０】
鉱物粉体を１００重量％としたときの酸化カルシウム（ＣａＯ）の割合は、３重量％以上であって７重量％以下の範囲、鉱物粉体を１００重量％としたときの酸化マグネシウム（ＭｇＯ）の割合は、２重量％以上であって５重量％以下の範囲にあり、鉱物粉体を１００重量％としたときの酸化ナトリウム（Ｎａ２Ｏ）の割合は、０．２重量％以上であって０．７重量％以下の範囲、鉱物粉体を１００重量％としたときの酸化カリウム（Ｋ２Ｏ）の割合は、０．１重量％以上であって０．３重量％以下の範囲にある。なお、鉱物粉体を１００重量％としたときの酸化カルシウムの好ましい割合は３．７８重量％、酸化マグネシウムの好ましい割合は２．８６重量％であり、酸化ナトリウムの好ましい割合は０．４２重量％、酸化カリウムの好ましい割合は０．１７重量％である。
【００７１】
鉱物粉体の主成分である二酸化ケイ素や酸化アルミニウム、酸化第二鉄は、所定の誘電率を有する誘電体である。二酸化ケイ素の誘電率は、３．５〜４．３Ｆ／ｍの範囲にあり、好ましくは、３．８〜４．０Ｆ／ｍの範囲である。酸化アルミニウムの誘電率は、９．０〜１０．０Ｆ／ｍの範囲にあり、好ましくは、９．４〜９．６Ｆ／ｍの範囲である。酸化第二鉄の誘電率は、１．４〜１．８Ｆ／ｍの範囲にある。鉱物粉体では、酸化アルミニウムの誘電率が一番大きく、酸化アルミニウムの誘電率が二番目に大きく、酸化第二鉄の誘電率が一番小さい。したがって、誘電率の一番大きい酸化アルミニウムが電子レンジのマイクロ波を効率よく吸収してその温度が高くなり、その結果、鉱物粉体の温度が高くなる。
【００７２】
誘電率の一番大きい酸化アルミニウムは、電子レンジのマイクロ波を効率よく吸収するとともにマイクロ波の反射率が大きい一方、マイクロ波の透過率が小さい。大きい誘電率を有する酸化アルミニウムでは、図８に矢印Ｎ１で示すように、電子レンジのマイクロ波が炊飯容器１０Ａに照射された場合、炊飯容器１０Ａに多くのマイクロ波が吸収されるとともに、図８に矢印Ｎ２で示すように、多くのマイクロ波が炊飯容器１０Ａにおいて反射され、図８に矢印Ｎ３で示すように、炊飯容器１０Ａを透過するマイクロ波の量が少ない。
【００７３】
誘電率が二番目に大きい二酸化ケイ素は、電子レンジのマイクロ波を酸化アルミニウムほど吸収しない反面、マイクロ波の透過率が酸化アルミニウムのそれよりも大きい。また、誘電率が一番小さい酸化第二鉄は、電子レンジのマイクロ波をあまり吸収せず、マイクロ波の反射率も小さい反面、マイクロ波の透過率が高い。誘電率が酸化アルミニウムのそれよりも小さい二酸化ケイ素や酸化第二鉄では、図９に矢印Ｎ１で示すように、電子レンジのマイクロ波が炊飯容器１０Ａに照射された場合、炊飯容器１０Ａにマイクロ波があまり吸収されず、図９に矢印Ｎ２で示すように、炊飯容器１０Ａにおいて反射されるマイクロ波が少なく、図９に矢印Ｎ３で示すように、炊飯容器１０Ａを透過するマイクロ波の量が多い。炊飯容器１０Ａでは、図８，９に矢印Ｎ４で示すように、シリコーン樹脂に均一に分散する鉱物粉体の酸化アルミニウムが電子レンジのマイクロ波によって自己発熱しつつ、炊飯容器１０Ａから遠赤外線が放射される。
【００７４】
鉱物粉体の加熱処理の温度は、２００℃以上であって３００℃以下の範囲にある。なお、鉱物粉体の加熱処理は、電気炉やガス炉等の加熱炉で鉱物粉体を所定時間加熱することによって行われる。鉱物粉体は、前記温度範囲で加熱処理されることにより、鉱物粉体に耐熱性が付与され、電子レンジのマイクロ波によって鉱物粉体が加熱されたとしても、その鉱物粉体の物性が変化することはない。たとえば、鉱物粉体を２００℃で加熱処理した場合、鉱物粉体に２００℃までの耐熱性を付与することができる。したがって、２００℃で加熱処理された鉱物粉体を電子レンジに入れ、鉱物粉体が電子レンジのマイクロ波によって加熱されて鉱物粉体の温度が２００℃まで上昇したとしても、その物性が変化することなく、物性が変化することによる鉱物粉体の遠赤外線放射効率の低下が防止される。
【００７５】
また、鉱物粉体を３００℃で加熱処理した場合、鉱物粉体に３００℃までの耐熱性を付与することができる。したがって、３００℃で加熱処理された鉱物粉体を電子レンジに入れ、鉱物粉体が電子レンジのマイクロ波によって加熱されて鉱物粉体の温度が３００℃まで上昇したとしても、その物性が変化することなく、物性が変化することによる鉱物粉体の遠赤外線放射効率の低下が防止される。
【００７６】
図１０の特性図に示すように、鉱物粉体をレンジ出力が５００Ｗの電子レンジを使用して所定時間加熱し、時間の経過に伴う鉱物粉体の温度変化を測定した。なお、図１０のグラフ中、実線は２００℃で加熱処理された鉱物粉体の０〜１０分までの温度変化を示し、点線は２５０℃で加熱処理された鉱物粉体の０〜１０分までの温度変化を示すとともに、二点鎖線は３００℃で加熱処理された鉱物粉体の０〜１０分までの温度変化を示す。
【００７７】
２００℃で加熱処理された鉱物粉体は、電子レンジが稼働してから１分程度でその温度が１００℃の達し、１０分経過後にその温度が約１３０℃に達している。なお、この鉱物粉体の５分経過時の温度は約１１０℃である。２５０℃で加熱処理された鉱物粉体は、電子レンジが稼働してから１分程度でその温度が約７５℃の達し、１０分経過後にその温度が約１００℃に達している。なお、この鉱物粉体の５分経過時の温度は約９５℃である。３００℃で加熱処理された鉱物粉体は、電子レンジが稼働してから１分程度でその温度が６０℃の達し、１０分経過後にその温度が約１００℃に達している。なお、この鉱物粉体の５分経過時の温度は約８５℃である。
【００７８】
図１０の結果から、５００Ｗのレンジ出力の電子レンジで５分間加熱したときの鉱物粉体の温度は、加熱処理温度２００℃のそれが一番高く（約１１０℃）、加熱処理温度２５０℃のそれが二番目であり（約９５℃）、加熱処理温度３００℃のそれが一番低い（約８５℃）。したがって、２００℃で加熱処理した鉱物粉体が効率よく自己発熱する。発熱温度が高い程、遠赤外線の放射量が増加することから、鉱物粉体から放射される遠赤外線の量は、２００℃で加熱処理した鉱物粉体が一番多く、２５０℃で加熱処理した鉱物粉体が二番目であり、３００℃で加熱処理した鉱物粉体が一番少ない。
【００７９】
レンジ出力が５００〜７００Ｗの電子レンジに使用する炊飯容器１０Ａでは、鉱物粉体を２００以上であって３００℃以下の範囲、好ましくは２００℃で加熱処理する。レンジ出力が５００〜７００Ｗの電子レンジでは、その庫内に炊飯容器１０Ａを入れて、電子レンジを稼働させ、電子レンジのマイクロ波が炊飯容器１０Ａに照射された場合、炊飯容器１０Ａを構成する鉱物粉体のうちの誘電率が高い酸化アルミニウムがマイクロ波を吸収し、酸化アルミニウムが自己発熱して鉱物粉体の温度（炊飯容器１０Ａ自体の温度）が２００〜２５０℃近傍まで上昇する場合がある。しかし、鉱物粉体を２００〜３００℃で加熱処理しているから、５００〜７００Ｗのレンジ出力の電子レンジで炊飯容器１０Ａを使用したとしても、鉱物粉体の物性が変化することはなく、鉱物粉体（炊飯容器１０Ａ）の遠赤外線放射効率の低下が防止される。
【００８０】
なお、図１０でも明らかなように、２００℃で加熱処理した鉱物粉体の遠赤外線放射効率が高いから、５００〜７００Ｗのレンジ出力の電子レンジで使用する炊飯容器１０Ａでは、２００℃で加熱処理した鉱物粉体を使用することが好ましい。鉱物粉体が２００〜３００℃で加熱処理された場合、鉱物粉体が２００〜３００℃までの耐熱性を有し、鉱物粉体の物性変化を防ぐことができ、鉱物粉体の物性が変化することによる鉱物粉体（炊飯容器１０Ａ）の遠赤外線放射機能の低下を防ぐことができる。
【００８１】
レンジ出力が８００〜１０００Ｗの電子レンジに使用する炊飯容器１０Ａでは、鉱物粉体を２５０以上であって３００℃以下の範囲、好ましくは２５０℃で加熱処理する。レンジ出力が８００〜１０００Ｗの電子レンジでは、その庫内に炊飯容器１０Ａを入れて、電子レンジを稼働させ、電子レンジのマイクロ波が炊飯容器１０Ａに照射された場合、炊飯容器１０Ａを構成する鉱物粉体のうちの誘電率が高い酸化アルミニウムがマイクロ波を吸収し、酸化アルミニウムが自己発熱して鉱物粉体の温度（炊飯容器１０Ａ自体の温度）が２５０℃近傍まで上昇する場合がある。しかし、鉱物粉体を２５０〜３００℃で加熱処理しているから、８００〜１０００Ｗのレンジ出力の電子レンジで炊飯容器１０Ａを使用したとしても、鉱物粉体の物性が変化することはなく、鉱物粉体（炊飯容器１０Ａ）の遠赤外線放射効率の低下が防止される。
【００８２】
なお、図１０でも明らかなように、２５０℃で加熱処理した鉱物粉体の遠赤外線放射効率が３００℃で加熱処理した鉱物粉体のそれよりも高いから、８００〜１０００Ｗのレンジ出力の電子レンジで使用する炊飯容器１０Ａでは、２５０℃で加熱処理した鉱物粉体を使用することが好ましい。鉱物粉体が２５０〜３００℃で加熱処理された場合、鉱物粉体が２５０〜３００℃までの耐熱性を有し、鉱物粉体の物性変化を防ぐことができ、鉱物粉体の物性が変化することによる鉱物粉体（炊飯容器１０Ａ）の遠赤外線放射機能の低下を防ぐことができる。
【００８３】
シリコーン樹脂を１００重量％としたときの鉱物粉体の混合割合は、２０重量％以上であって４０重量％以下の範囲にある（鉱物粉体以外の粉体の混合割合も同様）。なお、鉱物粉体の好ましい混合割合は、２５重量％以上であって３０重量％以下の範囲である。鉱物粉体の混合割合が２０重量％未満では、容器１０Ａ，１０Ｂから放射される遠赤外線の量が少なくなり、炊飯容器１０Ａにおける遠赤外線放射効率が低下する。鉱物粉体の混合割合が４０重量％を超過すると、流動性を示さない鉱物粉体がシリコーン樹脂の加工性や流動性（メルトフローレート）を低下させ、混合物を所望の容器形状に成型することが難しくなる場合がある。鉱物粉体の混合割合を前記範囲にすることで、電子レンジ用炊飯容器１０Ａを使用した電子レンジによる飯米５１の炊飯中に、鉱物粉体から高い効率で十分な量の遠赤外線が飯米５１に放射される。また、飯米５１を収容可能な所望の容器形状に成型することが容易である。
【００８４】
鉱物粉体の平均粒径は、０．５μｍ以上であって２２０μｍ以下の範囲にある（鉱物粉体以外の粉体の平均粒径も同様）。なお、鉱物粉体の好ましい平均粒径は、９０μｍ以上であって１１０μｍ以下の範囲である。鉱物粉体の平均粒径を小さくすることによってシリコーン樹脂と粉体との混合物の成型が容易になるが、鉱物粉体の平均粒径が０．５μｍ未満では、鉱物粉体から放射される遠赤外線の量が少なくなり、鉱物粉体（炊飯容器１０Ａ）から十分な量の遠赤外線を放射させることができない。鉱物粉体の平均粒径を大きくすることによってその粉体から放射される遠赤外線の量が多くなるが、鉱物粉体の平均粒径が２２０μｍを超過すると、流動性を示さない鉱物粉体がシリコーン樹脂の加工性や流動性（メルトフローレート）を低下させ、混合物を所望の容器形状に成型することが難しくなる場合がある。鉱物粉体の平均粒径を前記範囲にすることで、電子レンジ用炊飯容器１０Ａを使用した電子レンジによる飯米５１の炊飯中に、鉱物粉体から高い効率で十分な量の遠赤外線が飯米５１に放射される。また、飯米５１を収容可能な所望の容器形状に成型することが容易である。
【００８５】
電子レンジ用炊飯容器１０Ａ，１０Ｂ，１０Ｃ，１０Ｄは、鉱物粉体の混合割合が前記範囲、二酸化ケイ素や酸化アルミニウム、酸化第二鉄の割合が前記範囲、二酸化ケイ素や酸化アルミニウム、酸化第二鉄の誘電率が前記範囲にあり、容器１０Ａ，１０Ｂ，１０Ｃ，１０Ｄから波長の異なる遠赤外線が放射され、容器１０Ａ，１０Ｂ，１０Ｃ，１０Ｄを使用した電子レンジによる飯米５１の炊飯中に、鉱物粉体（容器１０Ａ，１０Ｂ，１０Ｃ，１０Ｄ）から十分な量の遠赤外線を飯米５１に放射することができるから、電子レンジのマイクロ波の一部とともに遠赤外線によって飯米５１全体を満遍なく加熱することができる。電子レンジ用炊飯容器１０Ａ，１０Ｂ，１０Ｃ，１０Ｄは、誘電率が低い二酸化ケイ素や酸化第二鉄では電子レンジのマイクロ波の吸収が少なく、マイクロ波がそれら物質を透過して飯米５１に照射されるから、遠赤外線のみならず、マイクロ波の一部によっても飯米５１が加熱され、電子レンジ本来の加熱機能も利用して飯米５１を炊飯することができる。
【００８６】
電子レンジ用炊飯容器１０Ａ，１０Ｂ，１０Ｃ，１０Ｄは、鉱物粉体の加熱処理の温度が２００〜３００℃の範囲にあり、鉱物粉体を２００〜３００℃で加熱処理することによって、鉱物粉体に２００〜３００℃までの耐熱性を付与することができるから、電子レンジのマイクロ波によって鉱物粉体の温度が２００〜３００℃近傍まで上昇したとしても、鉱物粉体の物性が変化することはなく、鉱物粉体の物性が変化することによる鉱物粉体の遠赤外線放射機能の低下（容器１０Ａ，１０Ｂ，１０Ｃ，１０Ｄの遠赤外線放射機能の低下）を防ぐことができ、鉱物粉体（容器１０Ａ，１０Ｂ，１０Ｃ，１０Ｄ）から放射される遠赤外線を利用して飯米５１全体を満遍なく加熱することができる。電子レンジ用炊飯容器１０Ａ，１０Ｂ，１０Ｃ，１０Ｄは、鉱物粉体の平均粒径が０．５〜２２０μｍの範囲にあるから、遠赤外線の放射効率の向上と成型の容易性とを両立させることができ、遠赤外線を効率よく放射させることができるとともに、飯米５１を収容可能な形状に容易に成型することができる。
【００８７】
図１１は、電子レンジ用炊飯容器１０Ａにおける飯米５１の炊飯状態の一例を説明する図であり、図１２は、図１１から続く飯米５１の炊飯状態を説明する図である。図１３は、図１２から続く飯米５１の炊飯状態を説明する図であり、図１４は、図１３から続く飯米５１の炊飯状態を説明する図である。図１５は、図１４から続く飯米５１の炊飯状態を説明する図であり、図１６は、電子レンジ用炊飯容器１０Ａにおいて炊飯が完了した状態を示す図である。
【００８８】
図１１〜図１６に基づいて、電子レンジ用炊飯容器１０Ａを使用した飯米５１の炊飯手順および炊飯容器１０Ａにおける飯米５１の炊飯状態を説明すると、以下のとおりである。なお、この炊飯容器１０Ａを用いた飯米５１の炊飯では、レンジ出力が６００Ｗの電子レンジを使用した。また、炊飯容器１０Ａを使用して白米５１（飯米５１）を炊飯した。容器１０Ａには、３００℃で加熱処理した鉱物粉体が含まれている。白米５１を水に浸け置かない浸け置き時間なし場合（以下、浸け置きなし）、または、白米５１を水に１時間浸け置いた浸け置きあり場合（以下、浸け置きあり）がある。
【００８９】
浸け置きなしであって１合の白米５１を炊飯する場合は、容器本体１１の飯米収容部１５に白米５１を約１５０ｇ、水５２を約２５０ｃｃ入れる。浸け置きなしの場合であって２合の白米５１を炊飯する場合は、飯米収容部１５に白米５１を約３００ｇ、水５２を約３８０ｃｃ入れる。また、浸け置きありであって１合の白米５１を炊飯する場合は、飯米収容部１５に白米５１を約１５０ｇ、水５２を約２００ｃｃ入れる。浸け置きありであって１合の白米５１を炊飯する場合は、飯米収容部１５に白米５１を約３００ｇ、水５２を約３６０ｃｃ入れる。
【００９０】
浸け置きなしであって１合の白米５１を炊飯する場合（３００Ｗでの調理）は、電子レンジで炊飯容器１０Ａを２４分間加熱し（炊飯時間２４分）、浸け置きなしであって２合の白米５１を炊飯する場合は、レンジで炊飯容器１０Ａを２６分間加熱する（炊飯時間２６分）。また、浸け置きありであって１合の白米５１を炊飯する場合は、電子レンジで炊飯容器１０Ａを８分間加熱し（炊飯時間８分）、浸け置きありであって２合の白米５１を炊飯する場合は、レンジで炊飯容器１０Ａを１０分間加熱する（炊飯時間１０分）。
【００９１】
飯米収容部１５に所定量の白米５１や適量の水５２を入れると、図１１に示すように、白米５１および水５２が容器本体１１の第１周壁１９の底部２３から中間部１８に位置し、第１周壁１９の中間部１８に空間が形成される。飯米収容部１５に白米５１および水５２を入れた後、嵌合凸部３９と嵌合凹部２５とを嵌合させ、中蓋１３によって飯米収容部１５を気密に密閉する。次に、上蓋１４を容器本体１１の頂部２０に載せ、上蓋１４によって本体１１の頂部開口１２（中蓋１３を含む）を閉じる。なお、嵌合凸部と嵌合凹部とが嵌合して開口に逃がし弁が取り付けられている。容器本体１１の持ち手２６を持って炊飯容器１０Ａを電子レンジの庫内のテーブルに載せてレンジのドアを閉め、炊飯時間を設定した後、レンジのスイッチを入れる。
【００９２】
電子レンジが起動し、レンジから炊飯容器１０Ａにマイクロ波が照射されると、マイクロ波の大部分が誘電率や反射率の高い（透過率の低い）酸化アルミニウムに吸収され、酸化アルミニウムが自己発熱することで、鉱物粉体（容器本体１１、中蓋１３、上蓋１４）の温度が上昇する。なお、誘電率や反射率の低い（透過率の高い）二酸化ケイ素や酸化第二鉄をマイクロ波の一部が透過し、そのマイクロ波が飯米収容部１５に達する。酸化アルミニウムの自己発熱によって温度が上昇した鉱物粉体（炊飯容器１０Ａ）から遠赤外線が放射され、その遠赤外線が白米５１や水５２に照射されるとともに、炊飯容器１０Ａを透過したマイクロ波の一部が白米５１や水５２に照射されることで水が沸騰し、白米５１の炊飯が開始される。
【００９３】
なお、電子レンジのマイクロ波が容器本体１１の底壁１６に照射されると、底壁１６に形成されて底壁１６の外面と交差する凸部２７の縁３２にエッジランナウェイが生じ、そのエッジランナウェイが凸部２７の縁３２に沿って底壁１６全域に発生する。底壁１６全域に発生したエッジランナウェイとともに底壁１６に照射されたマイクロ波により、容器本体１１の底壁１６全域に分布する粉体の全てが電子レンジのマイクロ波によって略均一に発熱し、底壁１６全域の粉体から遠赤外線が白米５１や水５２に向かって放射される。
【００９４】
水５２が沸騰すると、図１２に示すように、水５２の沸騰によって白米５１が飯米収容部１５において対流するとともに、発生した水蒸気５３（図１３参照）によって飯米収容部１５の内部圧力（内圧）が急上昇し、飯米収容部１５が所定の内圧に昇圧される。所定の圧力が白米５１にかかるとともに、白米５１が飯米収容部１５で対流しつつ、遠赤外線やマイクロ波によって白米５１の全体に熱が加えられ、白米５１が次第にα化する。
【００９５】
炊飯容器１０Ａでは、大気圧以上の圧力を加えて調理する圧力釜と同一に状態で白米５１が炊飯され、さらに、白米５１の炊飯中に炊飯容器１０Ａの水５２が白米５１に吸収されて略蒸発した後、電子レンジのマイクロ波によって発熱した粉体から遠赤外線が白米５１に向かって直接放射され、容器本体１１や中蓋１３、上蓋１４を透過した電子レンジのマイクロ波とともに粉体から放射される遠赤外線によって白米５１全体が満遍なく加熱される。炊飯容器１０Ａでは、すべての白米５１が短時間で十分にα化され、白米５１が短時間（浸け置きなしの１合の白米５１の炊飯時間２４分、浸け置きなしの２合の白米５１の炊飯時間２６分、浸け置きありの１合の白米５１の炊飯時間８分、浸け置きありの２合の白米５１の炊飯時間１０分）で炊飯される。
【００９６】
沸騰した水の水蒸気５３によって飯米収容部１５の内圧が必要以上の圧力に増圧（昇圧）されると、図１３に示すように、その内圧によって逃がし弁３６の第１〜第４可動部４６ａ〜４６ｄが上方へ持ち上げられ、それら可動部４６ａ〜４６ｄが上方へ捲れて逃がし弁３６が開放され、矢印Ｐ１で示すように、水蒸気５３が逃がし弁３６を通って中蓋１３と上蓋１４との間のスペース５４に放出されるとともに、水蒸気５３が通気孔５０を通ってスペース５４から外気（上蓋１４の外側）に放出される。このとき、炊飯中の白米５１から流出した旨味成分５５がスペース５４に放出され、図１４に示すように、その旨味成分５５が中蓋１３のスロープ部３７に付着する。水蒸気５３が上蓋１４の通気孔５０から外気に放出されることで、飯米収容部１５の内圧が減圧され、飯米収容部１５の内圧が必要以上に上昇することはない。
【００９７】
炊飯時間が経過し、電子レンジが停止した後、炊飯容器１０Ａをレンジから取り出す。炊飯容器１０Ａをレンジから取り出すと、炊飯容器１０Ａの温度が低下し、飯米収容部１５の内圧が下降する。飯米収容部１５の温度が低下して飯米収容部１５の内圧が所定の圧力に減圧（負圧）されると、図１５に示すように、その内圧によって逃がし弁３６の第１〜第４可動部４６ａ〜４６ｄが飯米収容部１５に向かって吸引されて下方へ下げられ、それら可動部４６ａ〜４６ｄが下方へ捲れて逃がし弁３６が開放され、矢印Ｐ２で示すように、空気が通気孔５０を通ってスペース５４に流入するとともに逃がし弁３６を通って飯米収容部１５に流入する。なお、飯米収容部１５への空気の流入は、電子レンジが停止した後、約５〜１５秒で発生する。
【００９８】
炊飯容器１０Ａでは、スペース５４から飯米収容部１５への空気の流入にともなって、旨味成分５５が中蓋１３のスロープ部３７を伝って逃がし弁３６に向かって流れ落ち、可動部４６ａ〜４６ｄの捲れによって開放された逃がし弁３６を通って旨味成分５５が飯米収容部１５へ流れ込み、スペース５４に流れ出した旨味成分５５が炊飯後の米飯５６に付着する。飯米収容部１５へ空気の流入が終了した後、図１６に示すように、旨味成分５５が付着した米飯５６ができあがる。
【００９９】
図１７は、他の一例として示す電子レンジ用炊飯容器１０Ｂの容器本体１１，中蓋１３、上蓋１４を分離して示すそれらの斜視図である。図１８は、図１７のＣ−Ｃ線矢視断面図である。炊飯容器１０Ｂが図1のそれと異なるところは、中蓋１３の開口３５に逃がし弁３６（内圧調節機構）が着脱不能に配置されている点、逃がし弁に第１〜第５切り込みおよび第１〜第５可動部が形成されている点にある。なお、図1の炊飯容器１０Ａに対する炊飯容器１０Ｂの相違点を除いた容器本体１１、中蓋１３，上蓋１４の構成は炊飯容器１０Ａのそれらと同一であるから、図１の炊飯容器１０Ａと同一の符号を付すとともに、図１の炊飯容器１０Ａの説明を援用することで、この炊飯容器１０Ｂのそれらの構成の説明は省略する。
【０１００】
電子レンジ用炊飯容器１０Ｂは、飯米５１および水５２を収容可能な所定容積の容器本体１１と、本体１１の頂部開口１２を気密に密閉する中蓋１３と、中蓋１３の上方から本体１１の頂部開口１２を塞ぐ上蓋１４とから形成されている。容器本体１１の底壁１６の外面全域には、旋回するにつれて中心から遠ざかるように延びるスパイラル状（渦巻き状）の凸部２７（図１９参照）が形成されている。電子レンジ用炊飯容器１０Ｂの容器本体１１や中蓋１３、上蓋１４、逃がし弁３６は、図１の炊飯容器１０Ａと同様に、シリコーン樹脂と遠赤外線を放射可能な粉体（加熱処理された鉱物粉体）とを材料とし、シリコーン樹脂に粉体を均一に混合した樹脂混合物（混合物）を所定の形状に成型加工することから作られている。
【０１０１】
逃がし弁３６は、所定の厚み寸法を有する円盤状に成形され、その周縁部４２が中蓋１３の開口３５を囲繞する内周縁部５７に連接されている。中蓋１３では、天壁３３、逃がし弁３６、当接フランジ３４、嵌合凸部３９、摘み４０が一体成型され、それらがひと繋がりになっている。逃がし弁３６の中央部４４には、弁３５の中心から周縁部４２に向かって直状に延びていて弁３５を切断する第１〜第５切り込み４５ａ〜４５ｅと、それら切り込み４５ａ〜４５ｅによって画成された第１〜第５可動部４６ａ〜４６ｅとが作られている。第１〜第５切り込み４５ａ〜４５ｅのなす角度は略７２°である。
【０１０２】
第１〜第５可動部４６ａ〜４６ｅが上方へ捲れる（上方へ湾曲する）ことで、逃がし弁３６が開放され、上方へ捲れた第１〜第５可動部４６ａ〜４６ｅが下方へ旋回し、直状に戻ることで、逃がし弁３６が閉鎖される。また、第１〜第５可動部４６ａ〜４６ｅが下方へ捲れる（下方へ湾曲する）ことで、逃がし弁３６が開放され、下方へ捲れた第１〜第５可動部４６ａ〜４６ｅが上方へ旋回し、直状に戻ることで、逃がし弁３６が閉鎖される。
【０１０３】
図１９は、電子レンジ用炊飯容器１０Ｂにおける飯米５１の炊飯状態の一例を説明する図であり、図２０は、図１９から続く飯米５１の炊飯状態を説明する図である。図２１は、図２０から続く飯米５１の炊飯状態を説明する図であり、図２２は、図２１から続く飯米５１の炊飯状態を説明する図である。図２３は、電子レンジ用炊飯容器１０Ｂにおいて炊飯が完了した状態を示す図である。
【０１０４】
炊飯容器１０Ｂを用いた飯米５１の炊飯では、レンジ出力が６００Ｗの電子レンジを使用した。また、炊飯容器１０Ｂを使用して玄米５１（飯米５１）を炊飯した。容器１０Ｂには、３００℃で加熱処理した鉱物粉体が含まれている。玄米５１は、水に浸け置かない浸け置き時間なし（以下、浸け置きなし）で炊飯した。浸け置きなしであって１合の玄米５１を炊飯する場合は、容器本体１１の飯米収容部１５に玄米５１を約１５０ｇ、水５２を約４５０ｃｃ入れる。浸け置きなしの場合であって２合の玄米５１を炊飯する場合は、飯米収容部１５に玄米５１を約３００ｇ、水５２を約６００ｃｃ入れる。浸け置きなしであって１合の玄米５１を炊飯する場合は、電子レンジで炊飯容器１０Ｂを３０分間加熱し（炊飯時間３０分）、浸け置きなしあって２合の玄米５１を炊飯する場合は、レンジで炊飯容器１０Ｂを３５分間加熱する（炊飯時間３５分）。
【０１０５】
飯米収容部１５に所定量の玄米５１や適量の水５２を入れると、玄米５１および水５２が容器本体１１の第１周壁１９の底部２３から中間部１８に位置し、第１周壁１９の中間部１８に空間が形成される（図１１参照）。飯米収容部１５に玄米５１および水５２を入れた後、嵌合凸部３９と嵌合凹部２５とを嵌合させ、中蓋１３によって飯米収容部１５を気密に密閉する。次に、上蓋１４を容器本体１１の頂部２０に載せ、上蓋１４によって本体１１の頂部開口１２（中蓋１３を含む）を閉じる。炊飯容器１０Ａを電子レンジの庫内のテーブルに載せてレンジのドアを閉め、炊飯時間を設定した後、レンジのスイッチを入れる。
【０１０６】
電子レンジが起動し、レンジから炊飯容器１０Ａにマイクロ波が照射されると、酸化アルミニウムの自己発熱によって温度が上昇した鉱物粉体（炊飯容器１０Ｂ）から遠赤外線が放射され、その遠赤外線が玄米５１や水５２に照射されるとともに、炊飯容器１０Ａを透過したマイクロ波の一部が玄米５１や水５２に照射されることで水が沸騰し、玄米５１の炊飯が開始される。電子レンジのマイクロ波が容器本体１１の底壁１６に照射されると、底壁１６に形成された凸部２７の縁３２にエッジランナウェイが生じ、そのエッジランナウェイが凸部２７の縁３２に沿って底壁１６全域に発生する。底壁１６全域に発生したエッジランナウェイとともに底壁１６に照射されたマイクロ波により、容器本体１１の底壁１６全域に分布する粉体の全てが電子レンジのマイクロ波によって略均一に発熱し、底壁１６全域の粉体から遠赤外線が玄米５１や水５２に向かって放射される。
【０１０７】
水５２が沸騰すると、図１９に示すように、水５２の沸騰によって玄米５１が飯米収容部１５において対流するとともに、発生した水蒸気５３（図２０参照）によって飯米収容部１５の内部圧力（内圧）が急上昇し、飯米収容部１５が所定の内圧に昇圧される。所定の圧力が玄米５１にかかるとともに、玄米５１が飯米収容部１５で対流しつつ、遠赤外線やマイクロ波によって玄米５１の全体に熱が加えられ、玄米５１が次第にα化する。
【０１０８】
炊飯容器１０Ｂでは、大気圧以上の圧力を加えて調理する圧力釜と同一に状態で玄米５１が炊飯され、さらに、玄米５１の炊飯中に炊飯容器１０Ｂの水５２が玄米５１に吸収されて略蒸発した後、電子レンジのマイクロ波によって発熱した粉体から遠赤外線が玄米５１に向かって直接放射され、容器本体１１や中蓋１３、上蓋１４を透過した電子レンジのマイクロ波とともに粉体から放射される遠赤外線によって玄米５１全体が満遍なく加熱される。炊飯容器１０Ｂでは、すべての玄米５１が短時間で十分にα化され、玄米５１が短時間（浸け置きなしの１合の玄米５１の炊飯時間３０分、浸け置きなしの２合の玄米５１の炊飯時間３５分）で炊飯される。
【０１０９】
沸騰した水の水蒸気５３によって飯米収容部１５の内圧が必要以上の圧力に増圧されると、図２０に示すように、その内圧によって逃がし弁３６の第１〜第５可動部４６ａ〜４６ｅが上方へ持ち上げられ、それら可動部４６ａ〜４６ｅが上方へ捲れて逃がし弁３６が開放され、矢印Ｐ１で示すように、水蒸気５３が逃がし弁３６を通って中蓋１３と上蓋１４との間のスペース５４に放出されるとともに、水蒸気５３が通気孔５０を通ってスペース５４から外気（上蓋１４の外側）に放出される。このとき、炊飯中の玄米５１から流出した旨味成分５５がスペース５４に放出され、図２１に示すように、その旨味成分５５が中蓋１３のスロープ部３７に付着する。水蒸気５３が上蓋１４の通気孔５０から外気に放出されることで、飯米収容部１５の内圧が減圧され、飯米収容部１５の内圧が必要以上に上昇することはない。
【０１１０】
炊飯時間が経過し後、炊飯容器１０Ｂをレンジから取り出すと、炊飯容器１０Ｂの温度が低下し、飯米収容部１５の内圧が下降する。飯米収容部１５の温度が低下して飯米収容部１５の内圧が所定の圧力に減圧されると、図２２に示すように、その内圧によって逃がし弁３６の第１〜第５可動部４６ａ〜４６ｅが飯米収容部１５に向かって吸引されて下方へ下げられ、それら可動部４６ａ〜４６ｅが下方へ捲れて逃がし弁３６が開放され、矢印Ｐ２で示すように、空気が通気孔５０を通ってスペース５４に流入するとともに逃がし弁を３６通って飯米収容部１５に流入する。なお、飯米収容部１５への空気の流入は、炊飯容器１０Ａと同様に、電子レンジが停止した後、約５〜１５秒で発生する。
【０１１１】
炊飯容器１０Ｂでは、スペース５４から飯米収容部１５への空気の流入にともなって、旨味成分５５が中蓋１３のスロープ部３７を伝って逃がし弁３６に向かって流れ落ち、可動部４６ａ〜４６ｅの捲れによって開放された逃がし弁３６を通って旨味成分５５が飯米収容部１５へ流れ込み、スペース５４に流れ出した旨味成分５５が炊飯後の米飯５６に付着する。飯米収容部１５へ空気の流入が終了した後、図２３に示すように、旨味成分５５が付着した米飯５６ができあがる。
【０１１２】
図２４は、他の一例として示す電子レンジ用炊飯容器１０Ｃの斜視図であり、図２５は、図２４の炊飯容器１０Ｃの容器本体１１，中蓋１３、上蓋１４を分離して示すそれらの斜視図である。図２６は、炊飯容器１０Ｃの容器本体１１の底面図であり、図２７は、図２４のＤ−Ｄ線矢視断面図である。
【０１１３】
炊飯容器１０Ｃが図1のそれと異なるところは、容器本体１１の形状および高さ寸法Ｌ１が異なる点にある。なお、図1の炊飯容器１０Ａに対する炊飯容器１０Ｃの相違点を除いた中蓋１３，上蓋１４の構成は炊飯容器１０Ａのそれらと同一であるから、図１の炊飯容器１０Ａと同一の符号を付すとともに、図１の炊飯容器１０Ａの説明を援用することで、この炊飯容器１０Ｃのそれらの構成の説明は省略する。
【０１１４】
電子レンジ用炊飯容器１０Ｃは、飯米５１および水５２を収容可能な所定容積の容器本体１１と、本体１１の頂部開口１２を気密に密閉する中蓋１３と、中蓋１３の上方から本体１１の頂部開口１２を塞ぐ上蓋１４とから形成されている。容器本体１１の底壁１６の外面全域には、図２６に示すように、旋回するにつれて中心から遠ざかるように延びるスパイラル状（渦巻き状）の凸部２７が形成されている。電子レンジ用炊飯容器１０Ｃの容器本体１１や中蓋１３、上蓋１４、逃がし弁３６（内圧調節機構）は、図１の炊飯容器１０Ａと同様に、シリコーン樹脂と遠赤外線を放射可能な粉体（加熱処理された鉱物粉体）とを材料とし、シリコーン樹脂に粉体を均一に混合した樹脂混合物（混合物）を所定の形状に成型加工することから作られている。
【０１１５】
容器本体１１は、円形の底壁１６と、底壁１６の周縁から上方へ延びる周壁１７とを有する。周壁１７は、底壁１６の周縁から容器本体１１の中間部１８に向かって上方へ延びる第１周壁１９と、本体１１の頂部２０に位置して第１周壁１９の周縁から径方向外方と径方向内方とへ延びる円環状の頂部フランジ２１と、本体１１の頂部２０に位置して頂部フランジ２１の外周縁から上方へ延びる第２周壁２２とから形成されている。容器本体１１には、底壁１６と第１周壁１９とに囲繞された所定容積の飯米収容部１５が作られている。容器本体１１は、その第１周壁１９が底壁１６に向かって略直状に延びる桶型に成形されている。したがって、容器本体１１の底壁１６の面積が図１の炊飯容器１０Ａの底壁１６のそれよりも大きい。
【０１１６】
第１周壁１９の上下方向の高さ寸法Ｌ１は、４０〜５０ｍｍの範囲にあり、好ましくは、４５ｍｍである。炊飯容器１０Ｃの第1周壁１９の高さ寸法Ｌ１は、炊飯容器１０Ａのそれに比較して３０〜４０ｍｍ小さい。したがって、飯米収容部１５の容積が炊飯容器１０Ａのそれよりも小さい。第１周壁１９の周縁から径方向内方へ延びる頂部フランジ２１の嵌合面２４には、径方向外方へ凹む円環状の嵌合凹部２５が形成されている。第２周壁２２の上部には、互いに対向して径方向外方へ延びる２つの持ち手２６が作られている。
【０１１７】
底壁１６（後記する凸部２７を除く）や第１周壁１９、第２周壁２２は、それらの厚み寸法が略同一である。容器本体１１（底壁１６（凸部２７を除く）、第１周壁１９、第２周壁２２）の厚み寸法は、図１の炊飯容器１０Ａの容器本体１１のそれと同一である。容器本体１１では、底壁１６（凸部２７を含む）および周壁１７（第１周壁１９、頂部フランジ２１、第２周壁２２、持ち手２６）が一体成型され、それらがひと繋がりになっている。
【０１１８】
底壁１６の外面には、旋回するにつれて中心から遠ざかるように延びるスパイラル状（渦巻き状）の凸部２７が形成されている。凸部２７は、底壁１６の外面から下方へ向かって延出し、底壁１６の中央部２８と周縁部２９との間に延びており、底壁１６の略全域に形成されている。凸部２７は、図３に示すように、底壁１６の中央部２８から周縁部２９に向かってひと繋がりになり、中央部２８と周縁部２９との間で分断されることなく、底壁１６の外面に一連に作られている。
【０１１９】
凸部２７は、底壁１６の外面から下方へ延びる両側面３０と、両側面３０の間に延びる底面３１とを有する（図５参照）。凸部２７の各側面３０は、底壁１６の外面に対して略直交している。したがって、底壁１６の外面と各側面３０とのなす角度が略直角（略９０°）である。容器本体１１の底壁１６の外面全域にスパイラル状の凸部２７を形成することによって、電子レンジのマイクロ波が底壁１６に照射された場合、底壁１６の外面と交差（略直交）する各側面３０の縁３２（エッジ）にマイクロ波が集中するエッジランナウェイが発生する。底壁１６の径方向へ並ぶ凸部２７の離間寸法Ｌ２や凸部２７の側面３０の底壁１６の外面から下方への延出寸法Ｌ３、凸部２７の底面３１の底壁１６の径方向への延出寸法Ｌ４は、図１の炊飯容器１０Ａの寸法Ｌ２，Ｌ３，Ｌ４と同一である。
【０１２０】
この炊飯容器１０Ｃを使用した飯米５１（白米５１または玄米５１）の炊飯手順や炊飯容器１０Ｃにおける飯米５１の炊飯状態は、炊飯容器１０Ａ，１０Ｂのそれらと同一であるから、図１１〜図１６や図１９〜図２３を援用するとともに、それら図の基づく説明を援用することで、それらの説明は省略する。
【０１２１】
なお、この炊飯容器１０Ｃを用いた飯米５１の炊飯では、浸け置きなしであって１合の白米５１を炊飯する場合、容器本体１１の飯米収容部１５に白米５１を約１５０ｇ、水５２を約２５０ｃｃ入れ、浸け置きありであって１合の白米５１を炊飯する場合は、飯米収容部１５に白米５１を約１５０ｇ、水５２を約２００ｃｃ入れる。また、浸け置きなしであって１合の玄米５１を炊飯する場合、容器本体１１の飯米収容部１５に玄米５１を約１５０ｇ、水５２を約４５０ｃｃ入れる。
【０１２２】
浸け置きなしであって１合の白米５１を炊飯する場合（３００Ｗでの調理）は、電子レンジで炊飯容器１０Ｃを２４分間加熱し（炊飯時間２４分）、浸け置きありであって１合の白米５１を炊飯する場合は、電子レンジで炊飯容器１０Ｃを８分間加熱する（炊飯時間８分）。浸け置きなしであって１合の玄米５１を炊飯する場合（６００Ｗでの調理）は、電子レンジで炊飯容器１０Ｃを３０分間加熱する（炊飯時間３０分）。
【０１２３】
図２８は、他の一例として示す電子レンジ用炊飯容器１０Ｄの断面図であり、図２９は、電子レンジ用炊飯容器１０Ｄの上面図である。図３０は、電子レンジ用炊飯容器１０Ｄの容器本体１１の底面図であり、図３１は、電子レンジ用炊飯容器１０Ｄの容器本体１１の断面図である。図３２は、電子レンジ用炊飯容器１０Ｄの中蓋１３の上面図であり、図３３は、電子レンジ用炊飯容器１０Ｄの中蓋１３の断面図である。図３４は、電子レンジ用炊飯容器１０Ｄの上蓋１４の上面図であり、図３５は、電子レンジ用炊飯容器１０Ｄの上蓋１４の断面図である。
【０１２４】
電子レンジ用炊飯容器１０Ｄは、飯米５１および水５２を収容可能な所定容積の容器本体１１と、本体１１の頂部開口１２を気密に密閉する中蓋１３と、中蓋１３の上方から本体１１の頂部開口１２を塞ぐ上蓋１４とから形成されている。容器本体１１の底壁１６の外面全域には、旋回するにつれて中心から遠ざかるように延びるスパイラル状（渦巻き状）の凸部２７が形成されている。電子レンジ用炊飯容器１０Ｂの容器本体１１や中蓋１３、上蓋１４は、図１の炊飯容器１０Ａと同様に、シリコーン樹脂と遠赤外線を放射可能な粉体（加熱処理された鉱物粉体）とを材料とし、シリコーン樹脂に粉体を均一に混合した樹脂混合物（混合物）を所定の形状に成型加工することから作られている。
【０１２５】
容器本体１１は、所定厚みおよび所定面積を有する円形の底壁１６と、底壁１６の周縁から上方へ延びる周壁１７とを有する。容器本体１１には、底壁１６と周壁１７とに囲繞された所定容積の飯米収容部１５が作られている。容器本体１１は、周壁１７が底壁１６に向かって先細りであり、釜型に成形されている。なお、容器本体１１の形状を図示のそれに限定するものではなく、ボール容器型、桶型、タライ型、盆型のいずれであってもよい。容器本体１１の頂部２０に延びる周壁１７には、頂部開口を囲繞して本体の径方向外方へ張り出す嵌入凸部５８が作られている。
【０１２６】
周壁１７の上下方向の高さ寸法Ｌ１は、７０〜９０ｍｍの範囲にある。なお、周壁１７の好ましい高さ寸法Ｌ１は、８５ｍｍである。容器本体１１（底壁１６（凸部２７を除く）、周壁１７）の厚み寸法は、４〜６ｍｍの範囲の範囲にある。なお、容器本体１１の好ましい厚み寸法は、４〜４．５ｍｍの範囲である。容器本体１１では、底壁１６（凸部２７を含む）および周壁１７が一体成型され、それらがひと繋がりになっている。厚み寸法が４ｍｍ未満では、容器本体１１の保形性が低く、本体１１を手で持ったときに本体１１が型くずれを容易に起こし、取り扱いが難しいが、本体１１の厚み寸法が前記範囲にあり、本体１１（底壁１６、周壁１７）の保形性が高く、それを手で持ったときに型くずれを起こし難く、取り扱いが容易である。
【０１２７】
底壁１６の外面には、旋回するにつれて中心から遠ざかるように延びるスパイラル状（渦巻き状）の凸部２７が形成されている。凸部２７は、底壁１６の外面から下方へ向かって延出し、底壁１６の中央部２８と周縁部２９との間に延びており、底壁１６の略全域に形成されている。凸部２７は、図３０に示すように、底壁１６の中央部２８から周縁部２９に向かってひと繋がりになり、中央部２８と周縁部２９との間で分断されることなく、底壁１６の外面に一連に作られている。
【０１２８】
凸部２７は、底壁１６の外面から下方へ延びる両側面３０と、両側面３０の間に延びる底面３１とを有する（図５参照）。凸部２７の各側面３０は、底壁１６の外面に対して略直交している。したがって、底壁１６の外面と各側面３０とのなす角度が略直角（略９０°）である。容器本体１１の底壁１６の外面全域にスパイラル状の凸部２７を形成することによって、電子レンジのマイクロ波が底壁１６に照射された場合、底壁１６の外面と交差（略直交）する各側面３０の縁３２（エッジ）にマイクロ波が集中するエッジランナウェイが発生する。
【０１２９】
底壁１６の径方向へ並ぶ凸部２７の離間寸法Ｌ２は、２〜５ｍｍの範囲にある（図６参照）。なお、底壁１６の径方向へ隣接する凸部２７の各離間寸法Ｌ２は同一である。離間寸法Ｌ２が２ｍｍ未満では、凸部２７の離間寸法Ｌ２を２ｍｍ未満にした状態でスパイラル状の一連（ひと繋がり）の凸部２７を一体成型することが困難であることの他、凸部２７の各側面３０どうしが近付き過ぎることで、隣接する各側面３０の縁３２毎にエッジランナウェイを発生させることができない。離間寸法Ｌ２が５ｍｍを超過すると、底壁１６の外面に凸部２７を密に形成することができず、凸部２７が粗となり、底壁１６に十分なエッジランナウェイを発生させることができない。
【０１３０】
凸部２７の側面３０の底壁１６の外面から下方への延出寸法Ｌ３は、３〜６ｍｍの範囲にある（図６参照）。なお、底壁１６の径方向へ隣接する凸部２７の各延出寸法Ｌ３は同一である。延出寸法Ｌ３が３ｍｍ未満では、延出寸法Ｌ３が３ｍｍ未満の凸部２７を一体成型することが困難であることの他、底壁１６の外面に対して凸部２７の各側面３０を略直交させることができず、底壁１６に十分なエッジランナウェイを発生させることができない。凸部２７の底面３１の底壁１６の径方向への延出寸法Ｌ４は、３〜７ｍｍの範囲にある。なお、底壁１６の径方向へ隣接する凸部２７の底面３１の各延出寸法Ｌ４は同一である。延出寸法Ｌ４が７ｍｍを超過すると、底壁１６の外面に凸部２７を密に形成することができず、凸部２７が粗となり、底壁１６に十分なエッジランナウェイを発生させることができない。
【０１３１】
中蓋１３は、容器本体１１の頂部２０に囲繞された頂部開口１２を塞ぐことが可能な面積を有する。中蓋１３は、円形の中央部５９（中央域）と、中央部５９につながって径方向外方に向かって下り勾配に傾斜する環状の周縁部６０（周縁域）とを有する。中蓋１３では、中央部５９と周縁部６０とが一体成型されている。中蓋１３は、その厚み寸法が略同一であり、容器本体１１（底壁１６（凸部２７を除く）、周壁１７）の厚み寸法と略同一である。中蓋１３の厚み寸法は、４〜６ｍｍの範囲にある。なお、中蓋１３の好ましい厚み寸法は、４〜４．５ｍｍの範囲である。中蓋１３は、その厚み寸法が前記範囲にあり、中蓋１３の保形性が高く、それを手で持ったときに型くずれを起こし難く、取り扱いが容易である。
【０１３２】
中蓋１３の周縁部６０における外周縁近傍には、中蓋１３の径方向外方へ凹み、容器本体１１の嵌入凸部５８を嵌脱可能に嵌入させる環状の嵌入凹部６１が作られている。中蓋１３の周縁部６０における内周縁近傍には、中蓋１３の下方へ凹み、上蓋１４の外周縁部を載置する環状の載置凹部６２が作られている。中蓋１３の中央部５９は、周縁部６０の内周縁から下方へ延びる垂直部分６３と、垂直部分６３につながって水平に延びる円形の水平部分６４とを有する。中蓋１３の中央部５９の水平部分６４には、中蓋１３を貫通して上下方向へ延びる円形の第１〜第４空気出入孔６５ａ〜６５ｄが形成されている。第１〜第４空気出入孔６５ａ〜６５ｄは、中蓋１３の中心から径方向への離間距離が等しく、かつ、中蓋１３の周り方向へ等間隔離間（中蓋１３の周り方向へ９０度離間）して並んでいる。
【０１３３】
それら空気出入孔６５ａ〜６５ｄの中蓋１３の中心からの離間距離は、２〜３ｃｍの範囲にある。それら空気出入孔６５ａ〜６５ｄは、その直径が２〜４ｍｍの範囲にある。空気出入孔６５ａ〜６５ｄの直径が４ｍｍを超過すると、飯米の炊飯中に飯米収容部１５の内圧を所定の圧力に保持することができない。空気出入孔６５ａ〜６５ｄの直径が２ｍｍ未満では、飯米収容部１５の内圧が所定の圧力に増圧したときにその水蒸気を上蓋１４と中蓋１３との間のスペース５４に放出することができず、飯米の炊飯中に中蓋１３が容器本体１１から外れ、飯米や沸騰水が噴きこぼれてしまう場合がある。
【０１３４】
上蓋１４は、中蓋１３の上方に位置して中蓋１３の水平部分６４全域を塞ぐことが可能な面積を有する。上蓋１４には、上方へ凸となって径方向へ延びる摘み凸部６６が作られている。摘み凸部６６は、上蓋１４を持つときに使用する。摘み凸部６６の両側直近には、上蓋１４を貫通して径方向へ並ぶ円形の３つの通気孔６７が作られている。その通気孔６７の径方向外方には、上蓋１４の周り方向へ等間隔離間して並ぶ円形の複数の通気孔６８が作られている。通気孔６７は、その直径が通気孔６８のそれよりも大きい。
【０１３５】
上蓋１４は、その厚み寸法が略同一であり、容器本体１１（底壁１６（凸部２７を除く）、周壁１７）の厚み寸法と略同一である。上蓋１４の厚み寸法は、４〜６ｍｍの範囲にある。なお、上蓋１４の好ましい厚み寸法は、４〜４．５ｍｍの範囲である。上蓋１４は、その厚み寸法が前記範囲にあり、上蓋１４の保形性が高く、それを手で持ったときに型くずれを起こし難く、取り扱いが容易である。
【０１３６】
中蓋１３を容器本体１１の頂部２０に載せた後、中蓋１３を本体１１の底壁１６に向かって押圧すると、本体１１の嵌合凸部５８と中蓋１４の嵌合凹部６１とが嵌合し、中蓋１３の周縁部６０が本体１１の頂部２０に密着し、中蓋１３が本体１１の周壁１７に着脱可能に取り付けられ、中蓋１３によって飯米収容部１５が気密に密閉される。次に、上蓋１４の摘み凸部６６を摘持して上蓋１４を中蓋１４の上に載せると、上蓋１４の外周縁が中蓋１３の載置凹部６２に載置され、中蓋１３の中央部５９の垂直部分６３と水平部分６４とが塞がれる。
【０１３７】
逆に、上蓋１４の摘み凸部６６を摘持して上蓋１４を上方へ持ち上げると、上蓋１４が中蓋１３から上方へ離間して垂直部分６３と水平部分６４とが開放され、中蓋１３を摘持して中蓋１３を上方へ強く引き上げると、嵌合凸部５８と嵌合凹部６１との嵌合が解除され、中蓋１３が本体１１から取り外され、中蓋１３が本体１１から上方へ離間して飯米収容部１５が開放される。上蓋１４を中蓋１３の上に乗せると、中蓋１３（垂直部分６３および水平部分６４）と上蓋１４との間にスペース５４が形成される。
【０１３８】
この電子レンジ用炊飯容器１０Ｄを使用した白米５１または玄米５１の炊飯準備手順は、炊飯容器１０Ａや炊飯容器１０Ｂのそれと同一である。電子レンジ用炊飯容器１０Ｄでは、電子レンジのマイクロ波が容器本体１１の底壁１６に照射されると、底壁１６に形成されて底壁１６の外面と交差する凸部２７の縁３２にエッジランナウェイが生じ、そのエッジランナウェイが凸部２７の縁３２に沿って底壁１６全域に発生する。底壁１６全域に発生したエッジランナウェイとともに底壁１６に照射されたマイクロ波により、容器本体１１の底壁１６全域に分布する粉体の全てが電子レンジのマイクロ波によって略均一に発熱し、底壁１６全域の粉体から遠赤外線が白米５１または玄米５１、水５２に向かって放射される。
【０１３９】
水５２が沸騰すると、水５２の沸騰によって白米５１または玄米５１が飯米収容部１５において対流するとともに、発生した水蒸気５３によって飯米収容部１５の内部圧力（内圧）が急上昇し、飯米収容部１５が所定の内圧に昇圧される。所定の圧力が白米５１または玄米５１にかかるとともに、白米５１または玄米５１が飯米収容部１５で対流しつつ、遠赤外線やマイクロ波によって白米５１または玄米５１の全体に熱が加えられ、白米５１または玄米５１が次第にα化する。
【０１４０】
炊飯容器１０Ｄでは、大気圧以上の圧力を加えて調理する圧力釜と同一に状態で白米５１または玄米５１が炊飯され、さらに、白米５１または玄米５１の炊飯中に炊飯容器１０Ｄの水５２が白米５１または玄米５１に吸収されて略蒸発した後、電子レンジのマイクロ波によって発熱した粉体から遠赤外線が白米５１または玄米５１に向かって直接放射され、容器本体１１や中蓋１３、上蓋１４を透過した電子レンジのマイクロ波とともに粉体から放射される遠赤外線によって白米５１全体または玄米５１全体が満遍なく加熱される。炊飯容器１０Ｄでは、すべての白米５１または玄米５１が短時間で十分にα化され、白米５１または玄米５１が短時間（浸け置きなしの１合の白米５１の炊飯時間２４分、浸け置きなしの２合の白米５１の炊飯時間２６分、浸け置きありの１合の白米５１の炊飯時間８分、浸け置きありの２合の白米５１の炊飯時間１１分、浸け置きなしの１合の玄米５１の炊飯時間３０分、浸け置きなしの２合の玄米５１の炊飯時間３５分）で炊飯される。
【０１４１】
沸騰した水の水蒸気５３によって飯米収容部１５の内圧が必要以上の圧力に増圧（昇圧）されると、水蒸気５３が第１〜第４空気出入孔６５ａ〜６５ｄを通って中蓋１３と上蓋１４との間のスペース５４に放出されるとともに、水蒸気５３が上蓋１４の通気孔６７，６８を通ってスペース５４から外気（上蓋１４の外側）に放出される。このとき、炊飯中の白米５１または玄米５１から流出した旨味成分５５がスペース５４に放出され、その旨味成分５５が中蓋１３の水平部分６４に付着する。水蒸気５３が上蓋１４の通気孔６７，６８から外気に放出されることで、飯米収容部１５の内圧が減圧され、飯米収容部１５の内圧が必要以上に上昇することはない。
【０１４２】
炊飯時間が経過し、電子レンジが停止した後、炊飯容器１０Ｄをレンジから取り出す。炊飯容器１０Ｄをレンジから取り出すと、炊飯容器１０Ｄの温度が低下し、飯米収容部１５の内圧が下降する。飯米収容部１５の温度が低下して飯米収容部１５の内圧が所定の圧力に減圧（負圧）されると、空気が通気孔６７，６８を通ってスペース５４に流入するとともに第１〜第４空気出入孔６５ａ〜６５ｄを通って飯米収容部１５に流入する。なお、飯米収容部１５への空気の流入は、電子レンジが停止した後、約５〜１５秒で発生する。
【０１４３】
炊飯容器１０Ｄでは、スペース５４から飯米収容部１５への空気の流入にともなって、旨味成分５５が中蓋１３の水平部分６４を伝って第１〜第４空気出入孔６５ａ〜６５ｄに向かい、旨味成分５５が第１〜第４空気出入孔６５ａ〜６５ｄを通って飯米収容部１５へ流れ込み、スペース５４に流れ出した旨味成分５５が炊飯後の米飯５６に付着する。飯米収容部１５へ空気の流入が終了した後、旨味成分５５が付着した米飯５６ができあがる。
【０１４４】
電子レンジ用炊飯容器１０Ａ，１０Ｂ，１０Ｃ，１０Ｄは、電子レンジのマイクロ波を利用した白米５１や玄米５１（飯米５１）の炊飯中に、沸騰した水５２の水蒸気５３によって飯米収容部１５の内圧が所定の圧力に上昇し、大気圧以上の圧力を加えて調理する圧力釜と同一の状態で白米５１や玄米５１を炊飯することができるから、すべての白米５１や玄米５１を短時間で十分にα化することができ、白米５１や玄米５１を短時間で炊飯することができる。なお、飯米収容部１５の内圧が必要以上の圧力に増圧したときに、水蒸気５３が逃がし弁３６や第１〜第４空気出入孔６５ａ〜６５ｄを通ってスペース５４に放出されるとともに上蓋１４の通気孔５０を通って外気に放出されるから、白米５１や玄米５１の炊飯中における飯米収容部１５の内圧を下げることができ、白米５１や玄米５１に必要以上の圧力が加わることなく白米５１や玄米５１が炊飯され、白米５１や玄米５１の必要以上のα化を防ぐことができ、炊飯された白米５１や玄米５１の食味の低下を防ぐことができる。
【０１４５】
電子レンジ用炊飯容器１０Ａ，１０Ｂ，１０Ｃ，１０Ｄは、容器本体１１や中蓋１３、上蓋１４が電子レンジのマイクロ波によって発熱しつつ遠赤外線を放射する鉱物粉体とシリコーン樹脂との混合物を成型することから作られ、白米５１や玄米５１の炊飯中に容器本体１１内の水５２が白米５１や玄米５１に吸収されて略蒸発した後、電子レンジのマイクロ波によって発熱した粉体から遠赤外線が白米５１や玄米５１に向かって放射され、容器本体１１や中蓋１３、上蓋１４を透過した電子レンジのマイクロ波とともに粉体から放射される遠赤外線によって白米５１全体や玄米５１全体が満遍なく加熱されるから、白米５１や玄米５１の芯まで熱が通り、すべての白米５１や玄米５１を短時間で十分にα化することができ、芯を残さずに白米５１や玄米５１を一定の圧力下に短時間で炊飯することができる。
【０１４６】
電子レンジ用炊飯容器１０Ａ，１０Ｂ，１０Ｃ，１０Ｄは、水蒸気５３の飯米収容部１５からの放出にともなって水蒸気５３に溶け込んだ白米５１や玄米５１の旨味成分５５がスペース５４に流れ出し、旨味成分５５が中蓋１３の上面に付着するが、飯米収容部１５の温度が低下して飯米収容部１５の内圧が所定の圧力に減圧したときに、旨味成分５５が空気とともに逃がし弁３６を通って中蓋１３のスロープ部３７から飯米収容部１５へ容易に流れ込み、または、旨味成分５５が空気とともに第１〜第４空気出入孔６５ａ〜６５ｄを通って中蓋１３から飯米収容部１５へ容易に流れ込むから、スペース５４に流れ出した旨味成分５５を炊飯後の米飯５６に付着させることができ、食味のよい米飯５６を作ることができる。
【０１４７】
電子レンジ用炊飯容器１０Ａ，１０Ｂ，１０Ｃ，１０Ｄは、スパイラル状の凸部２７が底壁１６の外面に形成されているから、電子レンジのマイクロ波が底壁１６に照射されたときに、底壁１６の外面に交差する凸部２７の縁３２にエッジランナウェイが生じ、そのエッジランナウェイを凸部２７の縁３２に沿って底壁１６全域に発生させることができる。電子レンジ用炊飯容器１０Ａ，１０Ｂ，１０Ｃは、底壁１６全域に発生したエッジランナウェイを利用するとともに底壁１６に照射されたマイクロ波により、底壁１６全域に分布する粉体の全てが電子レンジのマイクロ波によって略均一に発熱し、底壁１６全域の粉体から遠赤外線を白米５１や玄米５１に向かって放射させることができる。
【０１４８】
電子レンジ用炊飯容器１０Ａ，１０Ｃは、逃がし弁３６が中蓋１３の開口３５に対して着脱可能かつ交換可能であるから、逃がし弁３６における水蒸気５３の放出や空気の流入の繰り返しによって逃がし弁３６が次第に劣化し、逃がし弁３６の弁機能が低下したとしても、劣化した逃がし弁３６を新しいそれに交換することができ、弁機能の低下による容器１０Ａ，１０Ｃの白米５１または玄米５１の炊飯機能の低下を防ぐことができる。
【０１４９】
電子レンジ用炊飯容器１０Ｄは、第１〜第４空気出入孔６５ａ〜６５ｄの中蓋１３の中心からの離間距離が等しく、かつ、第１〜第４空気出入孔６５ａ〜６５ｄが中蓋１３の周り方向へ等間隔離間して並んでいるから、第１〜第４空気出入孔６５ａ〜６５ｄから水蒸気が放出されたときに、飯米収容部１５全域の内圧を等しく下げることができ、内圧が偏って下がることによる飯米収容部１５の白米５１または玄米５１のα化の偏りを防ぐことができる。電子レンジ用炊飯容器１０Ｄは、旨味成分が第１〜第４空気出入孔６５ａ〜６５ｄを通って飯米収容部１５全域に満遍なく流入するから、旨味成分を飯米収容部１５の白米５１全てまたは玄米５１全てに満遍なく付着させることができる。
【符号の説明】
【０１５０】
１０Ａ  電子レンジ用容器
１０Ｂ  電子レンジ用容器
１０Ｃ  電子レンジ用容器
１０Ｄ  電子レンジ用容器
１１    容器本体
１２    頂部開口
１３    中蓋
１４    上蓋
１５    飯米収容部
１６    底壁
１７    周壁
１８    中間部
１９    第１周壁
２０    頂部
２１    頂部フランジ
２２    第２周壁
２３    底部
２５    嵌合凹部
２６    持ち手
２７    凸部
２８    中央部
２９    周縁部
３０    両側面
３１    底面
３２    縁（エッジ）
３３    上蓋天壁
３４    当接フランジ
３５    開口
３６    逃がし弁
３７    スロープ部
３８    嵌合面
３９    嵌合凸部
４０    摘み
４１    嵌合凸部
４２    周縁部
４３    嵌合凹部
４４    中央部
４５ａ〜４５ｅ  第１〜第５切り込み
４６ａ〜４６ｅ  第１〜第５可動部
４７    上蓋天壁
４８    周壁
４９    摘み
５０    通気孔
５１    飯米（白米または玄米）
５２    水
５３    水蒸気
５４    スペース
５５    旨味成分
５６    米飯
５７    内周縁部
５８    嵌入凸部
５９    中央部
６０    周縁部
６１    嵌入凹部
６２    載置凹部
６３    垂直部分
６４    水平部分
６５ａ  第１空気出入孔
６５ｂ  第２空気出入孔
６５ｃ  第３空気出入孔
６５ｄ  第４空気出入孔
６７    通気孔
６８    通気孔
Ｌ１  高さ寸法
Ｌ２  離間寸法
Ｌ３  延出寸法
Ｌ４  延出寸法
【図１】
2016007254.tif 000003
【図２】
2016007254.tif 000004
【図３】
2016007254.tif 000005
【図４】
2016007254.tif 000006
【図５】
2016007254.tif 000007
【図６】
2016007254.tif 000008
【図７】
2016007254.tif 000009
【図８】
2016007254.tif 000010
【図９】
2016007254.tif 000011
【図１０】
2016007254.tif 000012
【図１１】
2016007254.tif 000013
【図１２】
2016007254.tif 000014
【図１３】
2016007254.tif 000015
【図１４】
2016007254.tif 000016
【図１５】
2016007254.tif 000017
【図１６】
2016007254.tif 000018
【図１７】
2016007254.tif 000019
【図１８】
2016007254.tif 000020
【図１９】
2016007254.tif 000021
【図２０】
2016007254.tif 000022
【図２１】
2016007254.tif 000023
【図２２】
2016007254.tif 000024
【図２３】
2016007254.tif 000025
【図２４】
2016007254.tif 000026
【図２５】
2016007254.tif 000027
【図２６】
2016007254.tif 000028
【図２７】
2016007254.tif 000029
【図２８】
2016007254.tif 000030
【図２９】
2016007254.tif 000031
【図３０】
2016007254.tif 000032
【図３１】
2016007254.tif 000033
【図３２】
2016007254.tif 000034
【図３３】
2016007254.tif 000035
【図３４】
2016007254.tif 000036
【図３５】
2016007254.tif 000037